"少なくとも1種の部分水素化ニトリルゴムと少なくとも1種のビニル基を含むシリコーンゴムとを相互に混合することによってゴムブレンド物を製造するための方法であって、前記混合を、周期律表の第6族または第8族の遷移金属をベースとし、前記金属に対してカルベン様の方式で結合された少なくとも1個の配位子を有する錯体触媒であるメタセシス触媒の存在下に実施することを特徴とする、方法。前記方法を、実質的に有機溶媒の不存在下に、好ましくは1200ppm以下、より好ましくは500ppm以下、特には100ppm以下の量の有機溶媒の存在下に実施することを特徴とする、請求項1に記載の方法。少なくとも1種の共役ジエンおよび少なくとも1種のα,β-不飽和ニトリルから誘導される繰り返し単位を含む部分水素化ニトリルゴムを使用し、前記重合したジエンモノマーからのC=C二重結合が、好ましくは少なくとも50から最大99までの範囲、より好ましくは75~98.5の範囲、さらにより好ましくは80~98の範囲、特には85~96の範囲で部分水素化され、ならびにビニル基を含み、そして一般式Iの2種以上のタイプの繰り返し単位を含むオルガノポリシロキサンが使用され、[式中、Rが、同一または異なり、それぞれ1~6個の炭素原子を有する置換または非置換の一価のヒドロカルビル基である]、前記オルガノポリシロキサンが、合計して1~20000の繰り返し単位、好ましくは50~15000、より好ましくは200~10000の繰り返し単位を有し、その中でR基の少なくとも1個が、1個以上のC=C二重結合を含む前記一般式Iの一つのタイプの繰り返し単位が存在していることを特徴とする、請求項1または2に記載の方法。その中のC=C二重結合の75~98.5、さらにより好ましくは80~98、特には85~96が水素化されている、少なくとも1種のアクリロニトリル-ブタジエンコポリマーと、少なくとも1種のビニル基を含み、VMQビニルメチルシリコーンゴム、PVMQフェニルビニルメチルシリコーンゴムおよびFVMQ3,3,3-トリフルオロプロピルビニルメチルシリコーンゴムからなる群より選択されるシリコーンゴムとが使用されることを特徴とする、請求項1または2に記載の方法。一般式Aのメタセシス触媒が使用されることを特徴とする、請求項1または2に記載の方法[式中、Mが、オスミウムまたはルテニウムであり、X1、X2が同一であるかまたは異なり、2個の配位子、好ましくはアニオン性配位子であり、Lが、同一であるかまたは異なった配位子、好ましくは電荷を持たない電子供与体であり、そしてRが、同一または異なり、それぞれ水素、アルキル、好ましくはC1~C30-アルキル、シクロアルキル、好ましくはC3~C20-シクロアルキル、アルケニル、好ましくはC2~C20-アルケニル、アルキニル、好ましくはC2~C20-アルキニル、アリール、好ましくはC6~C24-アリール、カルボキシレート、好ましくはC1~C20-カルボキシレート、アルコキシ、好ましくはC1~C20-アルコキシ、アルケニルオキシ、好ましくはC2~C20-アルケニルオキシ、アルキニルオキシ、好ましくはC2~C20-アルキニルオキシ、アリールオキシ、好ましくはC6~C24-アリールオキシ、アルコキシカルボニル、好ましくはC2~C20-アルコキシカルボニル、アルキルアミノ、好ましくはC1~C30-アルキルアミノ、アルキルチオ、好ましくはC1~C30-アルキルチオ、アリールチオ、好ましくはC6~C24-アリールチオ、アルキルスルホニル、好ましくはC1~C20-アルキルスルホニル、またはアルキルスルフィニル、好ましくはC1~C20-アルキルスルフィニルであるが、ここで、それらの基がすべて、それぞれ場合によっては、1個以上のアルキル、ハロゲン、アルコキシ、アリールまたはヘテロアリール基によって置換されていてもよいか、あるいは別な方法として、共に共通の炭素原子に結合されている二つのR基が橋かけされて、性質上脂肪族であっても芳香族であってもよく場合によっては置換されていたり1個以上のヘテロ原子を含んでいたりしてもよい、環状基を形成している]。使用される前記メタセシス触媒が、構造IVGrubbsI触媒およびVGrubbsII触媒[式中、Cyはシクロヘキシルであるを有するものであることを特徴とする、請求項5に記載の方法。一般式Bのメタセシス触媒が使用されることを特徴とする、請求項1または2に記載の方法。[式中、Mが、ルテニウムまたはオスミウムであり、X1およびX2が同一または異なる配位子、好ましくはアニオン性配位子であり、Yが、酸素O、硫黄S、N-R1基もしくはP-R1基ここで、R1は以下に定義されるものであり、R1が、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニル、またはアルキルスルフィニル基であるが、それらはすべて、それぞれ場合によっては、1個以上のアルキル、ハロゲン、アルコキシ、アリールまたはヘテロアリール基によって置換されていてもよく、R2、R3、R4、R5が同一または異なり、それぞれ水素または有機もしくは無機の基であり、R6が、Hまたはアルキル、アルケニル、アルキニルもしくはアリール基であり、そしてLが、式Aについて定義された配位子である。]式VIIまたは式XVIのメタセシス触媒[式中、Mesは、それぞれの場合において、2,4,6-トリメチルフェニルである]が使用されることを特徴とする、請求項1または2に記載の方法。請求項1または2に記載の方法によって得ることが可能な、少なくとも1種の部分水素化ニトリルゴムと少なくとも1種のビニル基を含むシリコーンゴムとをベースとするゴムブレンド物。請求項9に記載のゴムブレンド物と、少なくとも1種の過酸化物架橋系とを含む、加硫可能な混合物。使用される過酸化物架橋系が、ビス2,4-ジクロロベンジルペルオキシド、ジベンゾイルペルオキシド、ビス4-クロロベンゾイルペルオキシド、1,1-ビスt-ブチルペルオキシ-3,3,5-トリメチルシクロヘキサン、tert-ブチルペルベンゾエート、2,2-ビスt-ブチルペルオキシブテン、4,4-ジ-tert-ブチルペルオキシノニルバレレート、ジクミルペルオキシド、2,5-ジメチル-2,5-ジt-ブチルペルオキシヘキサン、tert-ブチルクミルペルオキシド、1,3-ビスt-ブチルペルオキシイソプロピルベンゼン、ジ-t-ブチルペルオキシド、または2,5-ジメチル-2,5-ジt-ブチルペルオキシ-3-ヘキシンであることを特徴とする、請求項10に記載の加硫可能な混合物。請求項10に記載の加硫可能な混合物を、温度を上昇させることによって架橋反応させることによって、加硫物を製造するための方法。請求項12に記載の方法によって得ることが可能な、少なくとも1種の部分水素化ニトリルゴムと少なくとも1種のビニル基を含むシリコーンゴムとをベースとする加硫物。したがって、本発明が目的するところは、改良された機械的性質、特に高温および低温における改良された弾性率レベルおよび改良された性質を有する、部分水素化ニトリルゴムとビニル基を含むシリコーンゴムとをベースとする加硫物を提供することであった。驚くべきことには、その目的は、部分水素化ニトリルゴムとビニル基を含むシリコーンゴムとを、好ましくは溶媒の不在化に、適切な触媒を添加したメタセシス反応にかけることによって達成された。そうして得られたブレンド物をさらなる成分と混合し、次いで過酸化物を用いて加硫させると、所望の改良された性質を有する加硫物を得ることが可能である。したがって、本発明は、少なくとも1種の部分水素化ニトリルゴムと少なくとも1種のビニル基を含むシリコーンゴムとを相互に混合することによってゴムブレンド物を製造するための方法を提供するが、その特徴とするところは、その混合を、周期律表の第6族または第8族の遷移金属をベースとし、その金属に対してカルベン様の方式で結合された少なくとも1個の配位子を有している錯体触媒であるメタセシス触媒の存在下で実施することである。ゴムブレンド物を製造するための本発明による方法は、実質的に有機溶媒の不存在下に実施するのが好ましい。本明細書の文脈においては、実質的に有機溶媒の不存在下にプロセスが実施されるという表現は、メタセシス触媒の存在下に少なくとも1種の部分水素化ニトリルゴムと少なくとも1種のビニル基を含むシリコーンゴムとを混合することによってゴムブレンド物を好適に製造する際には、有機溶媒の量が、1200ppm以下、好ましくは500ppm以下、特には100ppm以下であるということを意味している。有機溶媒とは、1~14、好ましくは1~12個の炭素原子を有する脂肪族、脂環族、または芳香族炭化水素を意味していると理解されたい。それらの脂肪族、脂環族、または芳香族のC1~C14炭化水素は、モノハロゲン化またはポリハロゲン化されていてもよく、また1種以上のさらなる官能基特に、ヒドロキシル、CN、カルボキシル、カルボキシレート、あるいはそうでなければ、1種以上のヘテロ原子、好ましくは酸素または窒素を含んでいてもよい。本発明による方法において重要な因子は、周期律表の第6族または第8族の遷移金属をベースとし、その金属に対してカルベン様の方式で結合された少なくとも1個の配位子を有するメタセシス錯体触媒を使用することである。そのような触媒は基本的には公知であり、メタセシス反応によってニトリルゴムの分子量を低下させるためにすでに使用されている。したがって、本発明において使用するための触媒は、以後においては、略してメタセシス触媒と呼ぶこともある。本発明のブレンド物をベースとする加硫物を、過酸化物を使用して製造するのは有利なことであって、上述の従来技術におけるいくつかの場合に使用されたような硫黄、硫黄放出系、またはフェノール-ホルムアルデヒド樹脂ベースの系の形態のその他の慣用されてきた架橋剤を存在させる必要がない。本発明はさらに、このようにして、少なくとも1種の部分水素化ニトリルゴムと少なくとも1種のビニル基を含むシリコーンゴムとをベースとして得られるゴムブレンド物も提供する。これらのゴムブレンド物は、公知のゴムブレンド物とは異なっている。クロスメタセシス反応によって、部分水素化ニトリルゴムのシリコーンゴムに対する共有結合的な結合が生じ、それによって、それら2種のゴムの極めて良好な相互への分布を達成することが可能である。本発明はさらに、上述のゴムブレンド物と少なくとも1種の過酸化物架橋系とを含む、加硫可能な混合物も提供する。それらには、1種以上のさらなるゴム添加剤を含んでいてもよい。本発明はさらに、上述の加硫可能な混合物を架橋反応させることによって加硫物を製造するための方法、およびそうして得られた加硫物も提供する。従来技術においては、今日までのところ、部分水素化ニトリルゴムとビニル基を含むシリコーンゴムとのブレンド物をベースとして製造する加硫物についての記述は一切ない。これら本発明の加硫物は、良好もしくは改良された機械的性質、特に、高温、低温の両方における、向上された、すなわち改良された弾性率レベルおよび改良された圧縮永久歪みを特徴としている。このことは、メタセシス触媒の非存在下で製造された、部分水素化ニトリルゴムとビニル基を含むシリコーンゴムとのブレンド物から形成される加硫物と比較すればわかる。本明細書および本発明の文脈において、一般的用語としてまたは好ましくはの範囲内で、これまでおよび以後において与えられる基、パラメーターまたは説明についての定義はすべて、各種所望の方式で相互に組み合わせることが可能であり、したがって、それぞれの領域と好ましいとされる領域との間も含まれる。本明細書の文脈において、各種のタイプのメタセシス触媒または一般式I、Ia、IbまたはIcの化合物に関連して使用される置換されたという用語は、ある基または原子の上の水素原子が、それぞれの場合において規定された基の一つによって置換されていることを意味してはいるが、ただし、その所定の原子の原子価を超えてはならず、また置換によって安定な化合物が生じなければならない。部分水素化ニトリルゴム:本発明のブレンド物は、部分水素化ニトリルゴムを使用して製造される。それらは、少なくとも1種の共役ジエンおよび少なくとも1種のα,β-不飽和ニトリルから誘導される繰り返し単位を含み、ここでその重合したジエンモノマーからのC=C二重結合が、好ましくは少なくとも50から最大99までの範囲、より好ましくは75~98.5の範囲、さらにより好ましくは80~98の範囲、特には85~96の範囲で部分水素化されている。本発明のブレンド物はさらに、少なくとも1種の共役ジエン、少なくとも1種のα,β-不飽和ニトリル、1種以上のさらなる共重合性ターモノマーから誘導される繰り返し単位を含む部分水素化ニトリルゴムを使用しても製造することができるが、ここで、重合したジエンモノマーおよびさらなる重合したターモノマーからのC=C二重結合が、好ましくは少なくとも50から最大99までの範囲、より好ましくは75~98.5の範囲、さらにより好ましくは80~98の範囲、特には85~96の範囲で部分水素化されている。各種の共役ジエンを使用することができる。C4~C6共役ジエンを使用するのが好ましい。1,3-ブタジエン、イソプレン、2,3-ジメチルブタジエン、ピペリレン、またはそれらの混合物が特に好ましい。特に好ましいのは、1,3-ブタジエンおよびイソプレンまたはそれらの混合物である。さらにより好ましいのは、1,3-ブタジエンである。使用されるα,β-不飽和ニトリルは、各種公知のα,β-不飽和ニトリルであってよいが、C3~C5-α,β-不飽和ニトリル、たとえば、アクリロニトリル、メタクリロニトリル、エタクリロニトリルまたはそれらの混合物が好ましい。特に好ましいのは、アクリロニトリルである。使用されるさらなる共重合性ターモノマーは、たとえば以下のものであってよい:芳香族ビニルモノマー、好ましくはスチレン、α-メチルスチレンおよびビニルピリジン、フッ素化ビニルモノマー、好ましくはフルオロエチルビニルエーテル、フルオロプロピルビニルエーテル、o-フルオロメチルスチレン、ペンタフルオロ安息香酸ビニル、ジフルオロエチレンおよびテトラフルオロエチレン、あるいはそうでなければ、共重合性の老化防止性モノマー、好ましくはN-4-アニリノフェニルアクリルアミド、N-4-アニリノフェニルメタクリルアミド、N-4-アニリノフェニルシンナミド、N-4-アニリノフェニルクロトンアミド、N-フェニル-4-3-ビニルベンジルオキシアニリン、およびN-フェニル-4-4-ビニルベンジルオキシアニリン、ならびにさらに非共役ジエン、たとえば4-シアノシクロヘキセンおよび4-ビニルシクロヘキセン、またはそうでなければ、アルキン、たとえば1-もしくは2-ブチン。使用されるさらなる共重合性ターモノマーは、以下のものであってよい:カルボキシル基を含む1種以上の共重合性ターモノマー、たとえばα,β-不飽和モノカルボン酸、それらのエステル、α,β-不飽和ジカルボン酸、それらのモノエステルもしくはジエステル、それらに対応する酸無水物、またはそれらのアミド。使用されるα,β-不飽和モノカルボン酸は、好ましくは、アクリル酸およびメタクリル酸であってよい。α,β-不飽和モノカルボン酸のエステル、好ましくはそれらのアルキルエステル、アルコキシアルキルエステル、またはヒドロキシアルキルエステルを使用することもまた可能である。α,β-不飽和モノカルボン酸のC1~C18アルキルエステルが好ましく、特に好ましいのは以下のものである:アクリル酸およびメタクリル酸のC1~C18アルキルエステル、特にメタアクリル酸メチル、メタアクリル酸エチル、メタアクリル酸プロピル、メタアクリル酸n-ブチル、メタアクリル酸t-ブチル、メタアクリル酸ヘキシル、メタアクリル酸2-エチルヘキシル、メタアクリル酸オクチル、メタアクリル酸n-ドデシル、アクリル酸2-プロピルヘプチル、およびメタアクリル酸ラウリル。特に、アクリル酸n-ブチルが使用される。好ましいのはさらに、α,β-不飽和モノカルボン酸のC2~C12-アルコキシアルキルエステルであって、特に好ましいのは以下のものである:アクリル酸またはメタクリル酸のC2~C12-アルコキシアルキルエステル、特にメタアクリル酸メトキシメチル、メタアクリル酸メトキシエチル、メタアクリル酸エトキシエチル、およびメタアクリル酸メトキシエチル。特に、アクリル酸メトキシエチルが使用される。好ましいのはさらに、α,β-不飽和モノカルボン酸のC1~C12-ヒドロキシアルキルエステルであって、特に好ましのは以下のものである:アクリル酸またはメタクリル酸のC1~C12-ヒドロキシアルキルエステル、特にメタアクリル酸2-ヒドロキシエチル、メタアクリル酸3-ヒドロキシプロピル、およびメタアクリル酸ヒドロキシブチル。使用されるその他のα,β-不飽和モノカルボン酸のエステルはさらに、ポリエチレングリコールメタアクリレート、ポリプロピレングリコールメタアクリレート、グリシジルメタアクリレート、エポキシメタアクリレート、N-2-ヒドロキシエチルアクリルアミド、N-2-ヒドロキシメチルアクリルアミド、およびウレタンメタアクリレートである。アルキルエステルたとえば上に挙げたものと、アルコキシアルキルエステルたとえば上に挙げた形態のものとの混合物を使用することも可能である。シアノアルキル基中の炭素原子の数が2~12個のアクリル酸シアノアルキルおよびメタクリル酸シアノアルキル、好ましくはアクリル酸α-シアノエチル、アクリル酸β-シアノエチル、およびメタクリル酸シアノブチルもまた使用することもまた可能である。ベンジル基を含むフッ素-置換されたアクリル酸エステルまたはメタクリル酸エステル、好ましくはアクリル酸フルオロベンジルおよびメタクリル酸フルオロベンジルを使用することもまた可能である。フルオロアルキル基を含むアクリル酸エステルおよびメタクリル酸エステル、好ましくはアクリル酸トリフルオロエチルおよびメタクリル酸テトラフルオロプロピルを使用することもまた可能である。アミノ基を含むα,β-不飽和カルボン酸エステル、たとえばアクリル酸ジメチルアミノメチルおよびアクリル酸ジエチルアミノエチルを使用することもまた可能である。使用されるさらなる共重合性モノマーは、α,β-不飽和ジカルボン酸、好ましくはマレイン酸、フマル酸、クロトン酸、イタコン酸、シトラコン酸、およびメサコン酸であってもよい。α,β-不飽和ジカルボン酸無水物、好ましくは無水マレイン酸、無水イタコン酸、無水シトラコン酸、および無水メサコン酸を使用することもさらに可能である。さらに、α,β-不飽和ジカルボン酸のモノ-またはジエステルを使用することも可能である。これらのα,β-不飽和ジカルボン酸のモノエステルまたはジエステルは、たとえば、アルキル、好ましくはC1~C10-アルキル、特にはエチル、n-プロピル、イソプロピル、n-ブチル、tert-ブチル、n-ペンチルまたはn-ヘキシル、アルコキシアルキル、好ましくはC2~C12-アルコキシアルキル、より好ましくはC3~C8-アルコキシアルキル、ヒドロキシアルキル、好ましくはC1~C12-ヒドロキシアルキル、より好ましくはC2~C8-ヒドロキシアルキル、シクロアルキル、好ましくはC5-C12-シクロアルキル、より好ましくはC6~C12-シクロアルキル、アルキルシクロアルキル、好ましくはC6~C12-アルキルシクロアルキル、より好ましくはC7-C10-アルキルシクロアルキル、またはアリール、好ましくはC6~C14-アリール、のモノエステルまたはジエステルであってよく、ここでそれぞれの場合におけるジエステルは、均一であってもあるいは混合エステルであってもよい。α,β-不飽和ジカルボン酸モノエステルの例には、以下のものが挙げられる:マレイン酸モノアルキル、好ましくはマレイン酸モノメチル、マレイン酸モノエチル、マレイン酸モノプロピル、およびマレイン酸モノ-n-ブチル;マレイン酸モノシクロアルキル、好ましくはマレイン酸モノシクロペンチル、マレイン酸モノシクロヘキシル、およびマレイン酸モノシクロヘプチル;マレイン酸モノアルキルシクロアルキル、好ましくはマレイン酸モノメチルシクロペンチル、およびマレイン酸モノエチルシクロヘキシル;マレイン酸モノアリール、好ましくはマレイン酸モノフェニル;マレイン酸モノベンジル類、好ましくはマレイン酸モノベンジル;フマル酸モノアルキル、好ましくはフマル酸モノメチル、フマル酸モノエチル、フマル酸モノプロピル、およびフマル酸モノ-n-ブチル;フマル酸モノシクロアルキル、好ましくはフマル酸モノシクロペンチル、フマル酸モノシクロヘキシル、およびフマル酸モノシクロヘプチル;フマル酸モノアルキルシクロアルキル、好ましくはフマル酸モノメチルシクロペンチル、およびフマル酸モノエチルシクロヘキシル;フマル酸モノアリール、好ましくはフマル酸モノフェニル;フマル酸モノベンジル類、好ましくはフマル酸モノベンジル;シトラコン酸モノアルキル、好ましくはシトラコン酸モノメチル、シトラコン酸モノエチル、シトラコン酸モノプロピル、およびシトラコン酸モノ-n-ブチル;シトラコン酸モノシクロアルキル、好ましくはシトラコン酸モノシクロペンチル、シトラコン酸モノシクロヘキシル、およびシトラコン酸モノシクロヘプチル;シトラコン酸モノアルキルシクロアルキル、好ましくはシトラコン酸モノメチルシクロペンチル、およびシトラコン酸モノエチルシクロヘキシル;シトラコン酸モノアリール、好ましくはシトラコン酸モノフェニル;シトラコン酸モノベンジル類、好ましくはシトラコン酸モノベンジル;イタコン酸モノアルキル、好ましくはイタコン酸モノメチル、イタコン酸モノエチル、イタコン酸モノプロピル、およびイタコン酸モノ-n-ブチル;イタコン酸モノシクロアルキル、好ましくはイタコン酸モノシクロペンチル、イタコン酸モノシクロヘキシル、およびイタコン酸モノシクロヘプチル;イタコン酸モノアルキルシクロアルキル、好ましくはイタコン酸モノメチルシクロペンチル、およびイタコン酸モノエチルシクロヘキシル;イタコン酸モノアリール、好ましくはイタコン酸モノフェニル;イタコン酸モノベンジル、好ましくはイタコン酸モノベンジル;メサコン酸モノアルキル、好ましくはメサコン酸モノエチル。使用されるα,β-不飽和ジカルボン酸ジエステルも、上述のモノエステル基に基づいた類似のジエステルであってよいが、ここで、それらのエステル基が化学的に異なった基であってもよい。共役ジエンとα,β-不飽和ニトリルとをベースとする部分水素化NBRポリマーの中の繰り返し単位の比率は、広い範囲にわたって変化させることができる。共役ジエン1種以上の比率または合計は、ポリマー全体を基準にして、典型的には40~90重量の範囲、好ましくは50~88重量の範囲である。α,β-不飽和ニトリル1種以上の比率または合計は、ポリマー全体を基準にして、典型的には10~60重量、好ましくは15~50重量である。いずれの場合においても、モノマーの比率を合計したものが100重量となる。さらなるターモノマーは、そのターモノマー1種以上の性質に応じて、ポリマー全体を基準にして、0~40重量の量で存在させてよい。この場合、共役ジエンもしくはジエン1種以上および/またはα,β-不飽和ニトリル1種以上の相当する比率を、追加のモノマーの比率で置き換えるが、それぞれの場合において、全部のモノマーの比率を合計して100重量とする。本発明において使用される部分水素化ニトリルゴムは、10~120ムーニー単位、好ましくは20~100ムーニー単位の範囲のムーニー粘度ML14、100°Cを有している。ムーニー粘度は、ASTM標準D1646に従って求める。本発明において、30~70、好ましくは30~50の範囲のムーニー粘度ML14、100°Cを有するニトリルゴムを使用するならば、これは、150000~500000の範囲、好ましくは180000~400000の範囲の重量平均分子量Mwに相当し、その多分散性PDI=Mw/Mnここで、Mwは重量平均分子量、Mnは数平均分子量であるは、典型的には2.0~6.0の範囲、好ましくは2.0~4.0の範囲である。そのような部分水素化ニトリルゴムは、当業者には十分に公知であり、たとえばLanxessDeutschlandGmbHからTherban登録商標のブランドとして市場で入手することもできるし、当業者にはよく知られた方法で製造することもできる。部分水素化ニトリルゴムは、典型的には、乳化重合、次いで水素化することによって製造されるが、その製造法は当業者にはよく知られており、多くの参考文献および特許からも知られている。ビニル基を含むシリコーンゴム:使用される、ビニル基を含むシリコーンゴムは、文献から当業者に公知のいずれのものであってもよい。たとえば、それらは、2種以上のタイプの一般式Iの繰り返し単位を含むオルガノポリシロキサンであってよいが、[式中、それぞれの場合において、Rは、同一または異なり、それぞれ1~6個の炭素原子を有する非置換または置換の一価のヒドロカルビル基である。]、ここで、オルガノポリシロキサンは全部で、10~20000、好ましくは50~15000、より好ましくは200~10000の繰り返し単位を有し、そして一般式Iのタイプの繰り返し単位の一つにおけるR基の少なくとも一つは、1個以上のC=C二重結合を含んでいる。一般式Iの繰り返し単位の中のR基1種以上が、1個以上のC=C二重結合を含む基ではないような場合には、それらのR基が同一または異なり、そしてそれぞれ、直鎖状または分岐状のC1~C6-アルキルまたはフェニルであってよい。そのC1~C6-アルキル基は、ハロゲン、好ましくはフッ素によってモノ置換、ジ置換、トリ置換、または4個以上置換されたものであってよい。一般式IIの繰り返し単位の一つのタイプ[式中、Rは、式Iについて定義されたものである]、および一般式Iの繰り返し単位の一つ以上のさらなるタイプを有するオルガノポリシロキサンを使用するのが好ましい。繰り返し単位中に存在している全部のR基の0.1~50モル、好ましくは0.5~20モル、より好ましくは1~10モルが、ビニル基-CH=CH2である一般式Iのオルガノポリシロキサンを使用するのが、有用であることが見出された。オルガノポリシロキサンの構造が決定的に重要であるという訳ではなく、直鎖構造、または部分的に分岐した構造、または環状構造のいずれを有するオルガノポリシロキサンでも使用することが可能である。それらのオルガノポリシロキサンの末端基は、典型的には次のタイプの基である。[式中、R基は式Iについて定義されたものであって、それぞれ独立してH、OR’、およびC=OR’ここで、R’は、この場合もまた、式Iについて定義されたR基であってよいである。]鎖の末端のケイ素原子の一つに結合されたR基が、第二の末端のケイ素原子に結合した第二のR基と共になって、単結合を形成して、その結果オルガノシロキサン環を形成しているということもまたあり得る。使用されるシリコーンゴムが常に、C=C二重結合を有するR基を含む繰り返し単位の一つのタイプを含んでいるという条件があるので、それらは、コポリマーまたは3種以上のモノマーに基づくポリマーである。たとえば、R基の中にC=C二重結合1個以上を含む繰り返し単位と共に、好ましくはメチルビニルシロキシ繰り返し単位、ジメチルシロキシ、フェニルメチルシロキシ、ジフェニルシロキシ、および/または3,3,3-トリフルオロプロピルメチルシロキシ繰り返し単位を有するコポリマーを使用することも可能である。ビニル基を含み、好適に使用することが可能なシリコーンゴムは、以下の一般名で知られている:VMQ:ビニルメチルシリコーンゴムPVMQ:フェニルビニルメチルシリコーンゴムFVMQ:3,3,3-トリフルオロプロピルビニルメチルシリコーンゴムこれらのシリコーンゴムの中のそれぞれのタイプの繰り返し単位の比率は、当業者に公知の程度で変化させることができる。以下の式によって表されるVMQ、PVMQ、およびFVMQを使用するのが有用であることが見出されたが、ここで、nおよびmは同一または異なった整数であり、それぞれ、典型的には1~9999、好ましくは1~7499、より好ましくは1~4999の範囲であり、式中のcは、整数であって、それぞれの場合において10~10000、好ましくは50~7500、より好ましくは100~5000の範囲であるが、ただし、所定のオルガノポリシロキサンの全部の繰り返し単位を合計したものが、10~20000、好ましくは50~15000、より好ましくは200~10000になるような、n、m、およびcの数値とする必要がある。そのようなビニル基を含むシリコーンゴムもまた、市場で入手可能であるか、または当業者に公知の方法で製造することができる。本発明のゴムブレンド物は、少なくとも1種の共役ジエンと少なくとも1種のα,β-不飽和ニトリルから誘導される繰り返し単位を含む少なくとも1種の部分水素化ニトリルゴムここで、その重合したジエンモノマーからのC=C二重結合が、好ましくは少なくとも50から最大99までの程度、より好ましくは75~98.5の程度、さらにより好ましくは80~98、特には85~96の程度で部分水素化されていると、ビニル基を含み、そして一般式Iの2種以上のタイプの繰り返し単位を含む少なくとも1種のオルガノポリシロキサンとを使用して製造するのが好ましいが、[式中、Rが同一または異なり、それぞれ、置換または非置換の一価の1~6個の炭素原子を有するヒドロカルビル基、場合によっては1個以上のフッ素基によって置換された好ましくは直鎖状または分岐状のC1~C6アルキル、またはフェニル、またはビニルである。]ここでそのオルガノポリシロキサンは、合計して1~20000の繰り返し単位、好ましくは50~15000、より好ましくは200~10000の繰り返し単位を有し、その中でR基の少なくとも1個が1個以上のC=C二重結合を含む、一般式Iの一つのタイプの繰り返し単位が存在している。本発明のゴムブレンド物は、その中のC=C二重結合の75~98.5、さらにより好ましくは80~98、特には85~96が水素化されている、少なくとも1種のアクリロニトリル-ブタジエンコポリマーと、少なくとも1種のビニル基を含み、VMQビニルメチルシリコーンゴム、PVMQフェニルビニルメチルシリコーンゴムおよびFVMQ3,3,3-トリフルオロプロピルビニルメチルシリコーンゴムからなる群より選択されるシリコーンゴムと、を使用して製造するのがより好ましい。メタセシス触媒:本発明において使用されるメタセシス触媒では、モリブデン、オスミウムまたはルテニウムをベースとする錯体触媒を試み、試験する。それらの錯体触媒は、金属に対してカルベン様の方式で結合された少なくとも1個の配位子を有するという、共通した構造的な特徴を有している。好ましい実施態様においては、錯体触媒が2個のカルベン配位子、すなわちその錯体の中心金属に対して、カルベン様の方式で結合されている2個の配位子を有している。たとえば次の一般式Aの触媒を使用することが可能である。[式中、Mが、オスミウムまたはルテニウムであり、X1およびX2が同一または異なり、2個の配位子、好ましくはアニオン性配位子であり、Lが、同一であるかまたは異なった配位子、好ましくは電荷を持たない電子供与体であり、Rが、同一または異なり、それぞれ水素、アルキル、好ましくはC1~C30-アルキル、シクロアルキル、好ましくはC3~C20-シクロアルキル、アルケニル、好ましくはC2~C20-アルケニル、アルキニル、好ましくはC2~C20-アルキニル、アリール、好ましくはC6~C24-アリール、カルボキシレート、好ましくはC1~C20-カルボキシレート、アルコキシ、好ましくはC1~C20-アルコキシ、アルケニルオキシ、好ましくはC2~C20-アルケニルオキシ、アルキニルオキシ、好ましくはC2~C20-アルキニルオキシ、アリールオキシ、好ましくはC6~C24-アリールオキシ、アルコキシカルボニル、好ましくはC2~C20-アルコキシカルボニル、アルキルアミノ、好ましくはC1~C30-アルキルアミノ、アルキルチオ、好ましくはC1~C30-アルキルチオ、アリールチオ、好ましくはC6~C24-アリールチオ、アルキルスルホニル、好ましくはC1~C20-アルキルスルホニル、またはアルキルスルフィニル、好ましくはC1~C20-アルキルスルフィニルであるが、ここで、それらの基はすべて、それぞれ場合によっては、1個以上のアルキル、ハロゲン、アルコキシ、アリールまたはヘテロアリール基によって置換されていてもよいか、あるいは別な方法として、共に共通の炭素原子に結合されている二つのR基が橋かけをして、性質上脂肪族であっても芳香族であってもよく場合によっては置換されていたり1個以上のヘテロ原子を含んでいたりしてもよい、環状基を形成している。]一般式Aの好ましい触媒においては、1個のR基が水素であり、他のR基が、C1~C20-アルキル、C3~C10-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C30-アルキルアミノ、C1~C30-アルキルチオ、C6~C24-アリールチオ、C1~C20-アルキルスルホニル、またはC1~C20-アルキルスルフィニルであるが、ここで、それらの基はすべて、それぞれ場合によっては、1個以上のアルキル、ハロゲン、アルコキシ、アリールまたはヘテロアリール基によって置換されていてもよい。一般式Aの触媒において、X1およびX2が同一または異なり、2個の配位子、好ましくはアニオン性配位子である。X1およびX2は、たとえば、水素、ハロゲン、擬ハロゲン、直鎖状または分岐状のC1~C30-アルキル、C6~C24-アリール、C1~C20-アルコキシ、C6~C24-アリールオキシ、C3~C20-アルキルジケトネート、C6~C24-アリールジケトネート、C1~C20-カルボキシレート、C1~C20-アルキルスルホネート、C6~C24-アリールスルホネート、C1~C20-アルキルチオール、C6~C24-アリールチオール、C1~C20-アルキルスルホニル、またはC1~C20-アルキルスルフィニル基であってよい。上述のX1およびX2基が、1種以上のさらなる基、たとえばハロゲン、好ましくはフッ素、C1~C10-アルキル、C1~C10-アルコキシまたはC6~C24-アリールによって置換されていてもよく、それらの基がさらに、場合によっては次いでハロゲン、好ましくはフッ素、C1~C5-アルキル、C1~C5-アルコキシおよびフェニルを含む群より選択される1種以上の置換基によって置換されていてもよい。好ましい実施態様においては、X1およびX2が同一または異なり、それぞれが、ハロゲン特に、フッ素、塩素、臭素もしくはヨウ素、ベンゾエート、C1~C5-カルボキシレート、C1~C5-アルキル、フェノキシ、C1~C5-アルコキシ、C1~C5-アルキルチオール、C6~C24-アリールチオール、C6~C24-アリールまたはC1~C5-アルキルスルホネートである。特に好ましい実施態様においては、X1およびX2が同一であって、それぞれハロゲン特に、塩素、CF3COO、CH3COO、CFH2COO、CH33CO、CF32CH3CO、CF3CH32CO、PhOフェノキシ、MeOメトキシ、EtOエトキシ、トシレートp-CH3-C6H4-SO3、メシレート2,4,6-トリメチルフェニル、またはCF3SO3トリフルオロメタンスルホネートである。一般式Aにおいて、Lは、同一であっても異なっていてもよい配位子であり、好ましくは電荷を持たない電子供与体である。2個のL配位子は、たとえば、それぞれ独立して、ホスフィン、スルホネート化ホスフィン、ホスフェート、ホスフィナイト、ホスホナイト、アルシン、スチビン、エーテル、アミン、アミド、スルホキシド、カルボキシル、ニトロシル、ピリジン、チオエーテル、またはイミダゾリジンIm配位子とすることができる。それら2個のL配位子は、好ましくはそれぞれ独立して、C6~C24-アリール-、C1~C10-アルキル-もしくはC3~C20-シクロアルキルホスフィン配位子、スルホネート化C6~C24-アリール-もしくはスルホネート化C1~C10-アルキルホスフィン配位子、C6~C24-アリール-もしくはC1~C10-アルキルホスフィナイト配位子、C6~C24-アリール-もしくはC1~C10-アルキルホスホナイト配位子、C6~C24-アリール-もしくはC1~C10-アルキルホスファイト配位子、C6~C24-アリール-もしくはC1~C10-アルキルアルシン配位子、C6~C24-アリール-もしくはC1~C10-アルキルアミン配位子、ピリジン配位子、C6~C24-アリール-もしくはC1~C10-アルキルスルホキシド配位子、C6~C24-アリールもしくはC1~C10-アルキルエーテル配位子もしくはC6~C24-アリール-もしくはC1~C10-アルキルアミド配位子であるが、それらはすべて、それぞれ、場合によってはさらにハロゲン、C1~C5-アルキルもしくはC1~C5-アルコキシ基によって置換されているフェニル基によって置換されていてもよい。ホスフィンという用語には、たとえば、PPh3、Pp-Tol3、Po-Tol3、PPhCH32、PCF33、Pp-FC6H43、Pp-CF3C6H43、PC6H4-SO3Na3、PCH2C6H4-SO3Na3、Pイソプロピル3、PCHCH3CH2CH33、Pシクロペンチル3、Pシクロヘキシル3、Pネオペンチル3、およびPネオフェニル3が含まれる。ホスフィナイトという用語には、たとえば、トリフェニルホスフィナイト、トリシクロヘキシルホスフィナイト、トリイソプロピルホスフィナイト、およびメチルジフェニルホスフィナイトが含まれる。ホスファイトという用語には、たとえば、トリフェニルホスファイト、トリシクロヘキシルホスファイト、トリ-tert-ブチルホスファイト、トリイソプロピルホスファイト、およびメチルジフェニルホスファイトが含まれる。スチビンという用語には、たとえば、トリフェニルスチビン、トリシクロヘキシルスチビン、およびトリメチルスチビンが含まれる。スルホネートという用語には、たとえば、トリフルオロメタンスルホネート、トシレート、およびメシレートが含まれる。スルホキシドという用語には、たとえば、CH32S=OおよびC6H52S=Oが含まれる。チオエーテルという用語には、たとえば、CH3SCH3、C6H5SCH3、CH3OCH2CH2SCH3、およびテトラヒドロチオフェンが含まれる。ピリジンという用語は、本明細書の文脈においては、たとえば、国際公開第A03/011455号パンフレットにおいてGrubbsによって規定されているすべての窒素含有配位子を含む包括用語umbrellatermとして理解されるべきである。それらの例としては以下のものが挙げられる:ピリジン、ピコリンα-、β-、およびγ-ピコリン、ルチジン2,3-、2,4-、2,5-、2,6-、3,4-、および3,5-ルチジン、コリジン2,4,6-トリメチルピリジン、トリフルオロメチルピリジン、フェニルピリジン、4-ジメチルアミノピリジン、クロロピリジン、ブロモピリジン、ニトロピリジン、キノリン、ピリミジン、ピロール、イミダゾール、およびフェニルイミダゾール。L配位子の一方または両方がイミダゾリジン基Imである場合には、これは典型的には、一般式IIaまたはIIbの構造を有している。[式中、R8、R9、R10、R11が同一または異なり、それぞれ、水素、または直鎖状または分岐状のC1~C30-アルキル、C3~C20-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C20-アリールオキシ、C2~C20-アルコキシカルボニル、C1~C20-アルキルチオ、C6~C20-アリールチオ、C1~C20-アルキルスルホニル、C1~C20-アルキルスルホネート、C6~C20-アリールスルホネート、またはC1~C20-アルキルスルフィニルである。]場合によって、R8、R9、R10、R11基の1個以上が、それぞれ独立して、1個以上の置換基、好ましくは直鎖状または分岐状のC1~C10-アルキル、C3~C8-シクロアルキル、C1~C10-アルコキシまたはC6~C24-アリールによって置換されているが、ここで上述のそれらの置換基がそれぞれ、好ましくはハロゲン、特に塩素または臭素、C1~C5-アルキル、C1~C5-アルコキシ、およびフェニルの群から選択される1個以上の基によってさらに置換されていてもよい。単なる説明のためではあるが、一般式IIaおよびIIbに示されるイミダゾリジン基の構造は、本明細書の文脈においては、このイミダゾリジン基Imについて文献で遭遇することも多い構造IIa’およびIIb’これらは、イミダゾリジン基のカルベンとしての特性を強調していると等価であるということを付け加えておく。このことは、後に示す関連する好ましい構造IIIa~IIIfに対しても、同様にあてはまる。一般式Aの触媒の好ましい実施態様においては、R8およびR9はそれぞれ独立して、水素、C6~C24-アリール、より好ましくはフェニル、直鎖状または分岐状のC1~C10-アルキル、より好ましくはプロピルまたはブチルであるか、または、それらが結合している炭素原子を共にして、シクロアルキルまたはアリール基を形成するが、ここで上述の基は、場合によっては、直鎖状または分岐状のC1~C10-アルキル、C1~C10-アルコキシ、C6~C24-アリールを含む群から選択される1個以上のさらなる基、ならびにヒドロキシル、チオール、チオエーテル、ケトン、アルデヒド、エステル、エーテル、アミン、イミン、アミド、ニトロ、カルボン酸、ジスルフィド、カーボネート、イソシアネート、カルボジイミド、カルボアルコキシ、カルバメート、およびハロゲンの官能基によって、さらに置換されていてもよい。一般式Aの触媒の好ましい実施態様においては、R10およびR11基は、さらに同一または異なり、そしてそれぞれ直鎖状または分岐状のC1~C10-アルキル、より好ましくはイソプロピルまたはネオペンチル、C3~C10-シクロアルキル、好ましくはアダマンチル、C6~C24-アリール、より好ましくはフェニル、C1~C10-アルキルスルホネート、より好ましくはメタンスルホネート、C6~C10-アリールスルホネート、より好ましくはp-トルエンスルホネートである。場合によっては、上述のR10およびR11で定義したような基が、直鎖状または分岐状のC1~C5-アルキル、特にメチル、C1~C5-アルコキシ、アリールを含む群から選択される1個以上のさらなる基、ならびにヒドロキシル、チオール、チオエーテル、ケトン、アルデヒド、エステル、エーテル、アミン、イミン、アミド、ニトロ、カルボン酸、ジスルフィド、カーボネート、イソシアネート、カルボジイミド、カルボアルコキシ、カルバメート、およびハロゲンの群から選択される官能基によって置換されている。さらに詳しくは、R10およびR11基は、同一または異なり、それぞれイソプロピル、ネオペンチル、アダマンチル、メシチル、または2,6-ジイソプロピルフェニルである。特に好ましいイミダゾリジン基Imは、下記の構造IIIa~IIIfを有しているが、ここで、Phはそれぞれの場合においてフェニル基であり、Buはブチル基であり、そしてMesはそれぞれの場合において2,4,6-トリメチルフェニル基であるか、またはそれに代えてすべての場合において、2,6-ジイソプロピルフェニルである。式Aの触媒の広く各種の異なった代表的化合物は、たとえば国際公開第A96/04289号パンフレットおよび国際公開第A97/06185号パンフレットから、基本的には公知である。それらの好適なIm基に代わるものとして、一般式Aの中のL配位子の一方または両方が、この場合も好ましくは同一であっても異なっていてもよいが、トリアルキルホスフィン配位子であって、その中のアルキル基の少なくとも1個が、二級アルキル基またはシクロアルキル基、好ましくはイソプロピル、イソブチル、sec-ブチル、ネオペンチル、シクロペンチル、またはシクロヘキシルである。さらに詳しくは、一般式Aにおいては、1個または両方のL配位子が、その中で少なくとも1個のアルキル基が、二級アルキル基またはシクロアルキル基、好ましくはイソプロピル、イソブチル、sec-ブチル、ネオペンチル、シクロペンチル、またはシクロヘキシルである、トリアルキルホスフィン配位子である。特に好ましいのは、一般式Aによってカバーされ、構造IVGrubbsI触媒およびVGrubbsII触媒ここで、Cyはシクロヘキシルであるを有する触媒である。さらなる実施態様においては、一般式A1の触媒が使用される。[式中、X1、X2およびLが、一般式Aにおけるのと、同じ一般的定義、好ましい定義、および特に好ましい定義を有していてよく、nが、0、1または2であり、mが、0、1、2、3または4であり、そしてR’が同一または異なり、それぞれ、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニルまたはアルキルスルフィニル基であって、それらはすべて、それぞれ、1個以上のアルキル、ハロゲン、アルコキシ、アリールまたはヘテロアリール基によって置換されていてもよい。]使用することが可能な一般式A1によってカバーされる好ましい触媒の例は、下記の式VIであるが、ここでMesはそれぞれの場合において2,4,6-トリメチルフェニルであり、Phはフェニルである。この触媒は、文献においてはNolan触媒とも呼ばれていて、たとえば国際公開第A2004/112951号パンフレットからも公知である。一般式Bの触媒を使用することが有用であることも見出された。[式中、Mが、ルテニウムまたはオスミウムであり、X1およびX2が同一または異なる配位子、好ましくはアニオン性配位子であり、Yが、酸素O、硫黄S、N-R1基もしくはP-R1基ここで、R1は以下に定義されるものであり、R1が、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニル、またはアルキルスルフィニル基であるが、それらはすべて、それぞれ場合によっては、1個以上のアルキル、ハロゲン、アルコキシ、アリールまたはヘテロアリール基によって、置換されていてもよく、R2、R3、R4およびR5が同一または異なり、それぞれ水素または有機もしくは無機の基であり、R6が、Hまたはアルキル、アルケニル、アルキニルもしくはアリール基であり、そしてLが、式Aについて定義された配位子である。]一般式Bの触媒は、基本的には公知である。この化合物のタイプの代表的なものは、Hoveydaらによって、米国特許出願公開第2002/0107138A1号明細書、およびAngew.Chem.Int.Ed.,2003,42,4592中に記載されている触媒、ならびにGrelaによって、国際公開第A2004/035596号パンフレット、Eur.J.Org.Chem.,2003,963~966、およびAngew.Chem.Int.Ed.,2002,41,4038、さらには、J.Org.Chem.,2004,69,6894~96およびChem.Eur.J.,2004,10,777~784中に記載されている触媒である。それらの触媒は市場で入手可能であるか、または引用文献に従って調製することができる。一般式Bの触媒においては、Lは、典型的には、電子供与体機能を有する配位子であって、一般式AにおけるLと同じ一般的定義、好ましい定義、および特に好ましい定義を有していると考えてよい。さらに、一般式BにおけるLは、PR73基であるのが好ましいが、ここでR7は独立して、C1~C6アルキル、C3~C8-シクロアルキルまたはアリールであるか、そうでなければ、場合によっては置換されたイミダゾリジン基Im]である。C1~C6-アルキルは、たとえば、メチル、エチル、n-プロピル、イソプロピル、n-ブチル、sec-ブチル、tert-ブチル、n-ペンチル、1-メチルブチル、2-メチルブチル、3-メチルブチル、ネオペンチル、1-エチルプロピル、およびn-ヘキシルである。C3~C8-シクロアルキルには、シクロプロピル、シクロブチル、シクロペンチル、シクロヘキシル、シクロヘプチル、およびシクロオクチルが含まれる。アリールには、6~24個の骨格炭素原子を有する芳香族基が含まれる。6~10個の骨格炭素原子を有する好適な単環式、二環式または三環式炭素環芳香族基としては、たとえば、フェニル、ビフェニル、ナフチル、フェナントレニル、またはアントラセニルが挙げられる。イミダゾリジン基Imは、一般式IIaまたはIIbの構造を有している。[式中、R8、R9、R10、R11が同一または異なり、それぞれ、水素、または直鎖状または分岐状のC1~C30-アルキル、C3~C20-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C20-アリールオキシ、C2~C20-アルコキシカルボニル、C1~C20-アルキルチオ、C6~C20-アリールチオ、C1~C20-アルキルスルホニル、C1~C20-アルキルスルホネート、C6~C20-アリールスルホネート、またはC1~C20-アルキルスルフィニルである。]場合によって、R8、R9、R10、R11基の1個以上が、それぞれ独立して、1個以上の置換基、好ましくは直鎖状または分岐状のC1~C10-アルキル、C3~C8-シクロアルキル、C1~C10-アルコキシまたはC6~C24-アリールによって置換されていてもよいが、ここで上述のそれらの置換基がそれぞれ、好ましくはハロゲン、特に塩素または臭素、C1~C5-アルキル、C1~C5-アルコキシ、またはフェニルの群から選択される1個以上の基によってさらに置換されていてもよい。一般式Bの触媒を使用するのが特に有用であることが見出されたが、その式の中では、R8およびR9がそれぞれ独立して、水素、C6~C24-アリール、より好ましくはフェニル、直鎖状または分岐状のC1~C10-アルキル、より好ましくはプロピルまたはブチルであるか、または、それらが結合している炭素原子を共にして、シクロアルキルまたはアリール基であるが、ここで上述の基は、場合によっては、直鎖状または分岐状のC1~C10-アルキル、C1~C10-アルコキシ、C6~C24-アリールを含む群から選択される1個以上のさらなる基、ならびにヒドロキシル、チオール、チオエーテル、ケトン、アルデヒド、エステル、エーテル、アミン、イミン、アミド、ニトロ、カルボン酸、ジスルフィド、カーボネート、イソシアネート、カルボジイミド、カルボアルコキシ、カルバメート、およびハロゲンの官能基によってさらに置換されていてもよい。さらに好ましい実施態様においては、その中でR10およびR11基が同一または異なり、それぞれ直鎖状または分岐状のC1~C10-アルキル、より好ましくはイソプロピルまたはネオペンチル、C3~C10-シクロアルキル、好ましくはアダマンチル、C6~C24-アリール、より好ましくはフェニル、C1~C10-アルキルスルホネート、より好ましくはメタンスルホネート、またはC6~C10-アリールスルホネート、より好ましくはp-トルエンスルホネートである、一般式Bの触媒を使用する。場合によっては、上述のR10およびR11で定義したような基が、直鎖状または分岐状のC1~C5-アルキル、特にメチル、C1~C5-アルコキシ、アリールを含む群から選択される1個以上のさらなる基、ならびにヒドロキシル、チオール、チオエーテル、ケトン、アルデヒド、エステル、エーテル、アミン、イミン、アミド、ニトロ、カルボン酸、ジスルフィド、カーボネート、イソシアネート、カルボジイミド、カルボアルコキシ、カルバメート、およびハロゲンの群から選択される官能基、によって置換されている。さらに詳しくは、R10およびR11基は、同一または異なり、それぞれイソプロピル、ネオペンチル、アダマンチル、またはメシチルである。特に好適なイミダゾリジン基Imは、先に規定された構造IIIa~IIIfを有するが、ここでMesは、それぞれの場合において、2,4,6-トリメチルフェニルである。一般式Bの触媒においては、X1およびX2が同一または異なり、それぞれ、たとえば、水素、ハロゲン、擬ハロゲン、直鎖状または分岐状のC1~C30-アルキル、C6~C24-アリール、C1~C20-アルコキシ、C6~C24-アリールオキシ、C3~C20-アルキルジケトネート、C6~C24-アリールジケトネート、C1~C20-カルボキシレート、C1~C20-アルキルスルホネート、C6~C24-アリールスルホネート、C1~C20-アルキルチオール、C6~C24-アリールチオール、C1~C20-アルキルスルホニル、またはC1~C20-アルキルスルフィニルであってよい。上述のX1およびX2基が、1個以上のさらなる基、たとえばハロゲン、好ましくはフッ素、C1~C10-アルキル、C1~C10-アルコキシまたはC6~C24-アリール基によって置換されていてもよく、それらの後者の基がさらに、場合によっては次いでハロゲン、好ましくはフッ素、C1~C5-アルキル、C1~C5-アルコキシおよびフェニルを含む群より選択される1個以上の置換基によって置換されていてもよい。好ましい実施態様においては、X1およびX2が同一または異なり、それぞれが、ハロゲン特に、フッ素、塩素、臭素もしくはヨウ素、ベンゾエート、C1~C5-カルボキシレート、C1~C5-アルキル、フェノキシ、C1~C5-アルコキシ、C1~C5-アルキルチオール、C6~C24-アリールチオール、C6~C24-アリール、またはC1~C5-アルキルスルホネートである。特に好ましい実施態様においては、X1およびX2が同一であって、それぞれハロゲン特に、塩素、CF3COO、CH3COO、CFH2COO、CH33CO、CF32CH3CO、CF3CH32CO、PhOフェノキシ、MeOメトキシ、EtOエトキシ、トシレートp-CH3-C6H4-SO3、メシレート2,4,6-トリメチルフェニルまたはCF3SO3トリフルオロメタンスルホネートである。一般式Bにおいては、R1基が、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニル、またはアルキルスルフィニル基であるが、それらはすべて、それぞれ、1個以上のアルキル、ハロゲン、アルコキシ、アリールまたはヘテロアリール基によって、場合によっては置換されていてもよい。典型的にはR1基は、C1~C30-アルキル、C3~C20-シクロアルキル、C2~C20-アルケニル、C2~C20-アルキニル、C6~C24-アリール、C1~C20-アルコキシ、C2~C20-アルケニルオキシ、C2~C20-アルキニルオキシ、C6~C24-アリールオキシ、C2~C20-アルコキシカルボニル、C1~C20-アルキルアミノ、C1~C20-アルキルチオ、C6~C24-アリールチオ、C1~C20-アルキルスルホニル、またはC1~C20-アルキルスルフィニル基であるが、それらはすべて、それぞれ、場合によっては1個以上のアルキル、ハロゲン、アルコキシ、アリールまたはヘテロアリール基によって置換されていてもよい。R1が、C3~C20-シクロアルキル基、C6~C24-アリール基、または直鎖状または分岐状のC1~C30-アルキル基であるのが好ましいが、ここで後者は、場合によっては、1個もしくは複数の二重結合もしくは三重結合、またはそうでなければ1個もしくは複数のヘテロ原子、好ましくは酸素もしくは窒素によって中断されていてもよい。R1が、直鎖状または分岐状のC1~C12-アルキル基であるのがより好ましい。C3~C20-シクロアルキル基には、たとえば、シクロプロピル、シクロブチル、シクロペンチル、シクロヘキシル、シクロヘプチル、およびシクロオクチルが含まれる。C1~C12-アルキル基は、たとえば、メチル、エチル、n-プロピル、イソプロピル、n-ブチル、sec-ブチル、tert-ブチル、n-ペンチル、1-メチルブチル、2-メチルブチル、3-メチルブチル、ネオペンチル、1-エチルプロピル、n-ヘキシル、n-ヘプチル、n-オクチル、n-デシル、またはn-ドデシルであってよい。R1がメチルまたはイソプロピルであるのが、より好ましい。C6~C24-アリール基は、6~24個の骨格炭素原子を有する芳香族基である。6~10個の骨格炭素原子を有する好適な単環式、二環式または三環式炭素環芳香族基としては、たとえば、フェニル、ビフェニル、ナフチル、フェナントレニル、またはアントラセニルが挙げられる。一般式Bにおいて、R2、R3、R4、およびR5基は同一または異なり、水素か、または有機もしくは無機の基であってよい。好適な実施態様においては、R2、R3、R4、R5が同一または異なり、それぞれ、水素、ハロゲン、ニトロ、CF3、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニル、またはアルキルスルフィニル基であるが、それらはすべて、それぞれ場合によっては、1個以上のアルキル、アルコキシ、ハロゲン、アリールまたはヘテロアリール基により置換されていてもよい。典型的には、R2、R3、R4、R5が通常同一または異なり、それぞれ、水素、ハロゲン、好ましくは塩素もしくは臭素、ニトロ、CF3、C1~C30-アルキル、C3~C20-シクロアルキル、C2~C20-アルケニル、C2~C20-アルキニル、C6~C24-アリール、C1~C20-アルコキシ、C2~C20-アルケニルオキシ、C2~C20-アルキニルオキシ、C6~C24-アリールオキシ、C2~C20-アルコキシカルボニル、C1~C20-アルキルアミノ、C1~C20-アルキルチオ、C6~C24-アリールチオ、C1~C20-アルキルスルホニル、またはC1~C20-アルキルスルフィニル基であるが、それらのそれぞれが、場合によっては、1個以上のC1~C30-アルキル、C1~C20-アルコキシ、ハロゲン、C6~C24-アリールまたはヘテロアリール基によって置換されていてもよい。特に有用な実施態様においては、R2、R3、R4、R5が同一または異なり、それぞれ、ニトロ、直鎖状または分岐状のC1~C30-アルキル、C5-C20-シクロアルキル、直鎖状または分岐状のC1~C20-アルコキシ基またはC6~C24-アリール基、好ましくはフェニルもしくはナフチルである。それらのC1~C30-アルキル基およびC1~C20-アルコキシ基は、場合によっては、1個もしくは複数の二重結合もしくは三重結合、またはそうでなければ、1個もしくは複数のヘテロ原子、好ましくは酸素もしくは窒素によって中断されていてもよい。さらに、R2、R3、R4またはR5基の2種以上が、脂肪族または芳香族を介して橋かけされていてもよい。たとえばそれらが式Bのフェニル環の中に結合されている炭素原子も含めて、R3およびR4が縮合フェニル環を形成して、全体としてナフチル構造となっていてもよい。一般式Bにおいては、R6基は、水素または、アルキル、アルケニル、アルキニルもしくはアリール基である。R6がH、またはC1~C30-アルキル、C2~C20-アルケニル、C2~C20-アルキニル、もしくはC6~C24-アリール基であるのが好ましい。R6が水素であれば、より好ましい。さらに、一般式B1に従う触媒も好適である。[式中、M、L、X1、X2、R1、R2、R3、R4、およびR5はそれぞれ、一般式Bにおいて与えられた一般的定義、好ましい定義、および特に好ましい定義と同じ定義を有していてよい。]一般式B1の触媒は基本的には、たとえば米国特許出願公開第2002/0107138A1号明細書Hoveydaらからも公知であり、そこに規定された調製方法により得ることができる。以下のような一般式B1の触媒が特に好ましい:Mが、ルテニウムであり、X1およびX2が、共にハロゲン、特に共に塩素であり、R1が、直鎖状または分岐状のC1~C12アルキル基であり、R2、R3、R4、R5がそれぞれ、一般式Bにおいて与えられた一般的な定義および好ましい定義を有しており、そしてLが、一般式Bにおいて与えられた一般的な定義および好ましい定義を有している。特に好ましい触媒は、以下の条件を有する一般式B1のものである:Mが、ルテニウムであり、X1およびX2が、共に塩素であり、R1が、イソプロピル基であり、R2、R3、R4、R5が、すべて水素であり、そしてLが、式IIaまたはIIbの、場合によっては置換されたイミダゾリジン基である。[式中、R8、R9、R10、R11が、同一または異なり、それぞれ水素、直鎖状または分岐状のC1~C30-アルキル、C3~C20-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C20-アルキルチオ、C6~C24-アリールチオ、C1~C20-アルキルスルホニル、C1~C20-アルキルスルホネート、C6~C24-アリールスルホネート、またはC1~C20-アルキルスルフィニルであるが、ここで、上述の基は、それぞれ、1個以上の置換基、好ましくは直鎖状または分岐状のC1~C10-アルキル、C3~C8-シクロアルキル、C1~C10-アルコキシまたはC6~C24-アリールによって置換されていてもよく、またそれらの上述の置換基もまたそれぞれ、1個以上の基、好ましくはハロゲン特に塩素もしくは臭素、C1~C5-アルキル、C1~C5-アルコキシおよびフェニルの群より選択される基によって置換されていてもよい。]極めて特に好ましいのは、一般構造式B1によってカバーされ、式VIIを有する触媒であるが、ここでMesは、それぞれの場合において、2,4,6-トリメチルフェニルである。この触媒VIIは、文献において、Hoveyda触媒と呼ばれることもある。さらに好適な触媒は、一般構造式B1によってカバーされ、次の式VIII、IX、X、XI、XII、XIII、XIV、およびXVの一つを有するものであるが、ここでMesは、それぞれの場合において、2,4,6-トリメチルフェニルである。さらに好適な触媒は、一般式B2を有している。[式中、M、L、X1、X2、R1、およびR6が、それぞれ式Bにおいて与えられた一般的な定義および好ましい定義を有し、R12は、同一または異なり、式BにおいてR2、R3、R4、およびR5基に与えられた一般的な定義および好ましい定義を有するが、ただし水素は除き、そしてnが、0、1、2または3である。]一般式B2の触媒は基本的には、たとえば、国際公開第2004/035596号パンフレットGrelaからも公知であり、そこに規定された調製方法により得ることができる。以下のような一般式B2の触媒が特に好ましい:Mが、ルテニウムであり、X1およびX2が、共にハロゲン、特に共に塩素であり、R1が、直鎖状または分岐状のC1~C12アルキル基であり、R12が、一般式B2において定義されたものであり、nが、0、1、2または3であり、R6が、水素であり、そしてLが、一般式Bにおいて定義されたものである。特に好ましい触媒は、以下の条件を有する一般式B2のものである:Mが、ルテニウムであり、X1およびX2が、共に塩素であり、R1が、イソプロピル基であり、nが、0であり、そしてLが、式IIaまたはIIbの、場合によっては置換されたイミダゾリジン基であるが、ここで、R8、R9、R10、R11は、同一または異なり、それぞれ、一般式B1の特に好ましい触媒について定義されたものである。特に好適な触媒は、次の構造XVIの一つである。触媒XVIは、文献においては、Grela触媒とも呼ばれている。一般式B2によってカバーされるさらに好適な触媒は、次の構造XVIIを有するが、ここでMesは、それぞれの場合において、2,4,6-トリメチルフェニルである。別な方法として、一般式B3の樹枝状触媒を使用することもまた可能である。[式中、D1、D2、D3、およびD4はそれぞれ、以下に示す一般式XVIIIの構造を有していて、それは、右側に示したメチレン基を介して式B3のケイ素に対して結合されている。][式中、M、L、X1、X2、R1、R2、R3、R5、およびR6がそれぞれ、一般式Bにおいて与えられた一般的定義および好ましい定義と同じ定義を有していてよい。]その一般式B3に従う触媒は米国特許出願公開第2002/0107138A1号明細書からも公知であり、その中で与えられた詳細に基づいて調製することができる。代替えのさらなる実施態様は、式B4の触媒に関する。[式中、●の記号は担体を表している。]担体は、好ましくはポリスチレン-ジビニルベンゼンコポリマーPS-DVBである。式B4に従う触媒は、基本的には、Chem.Eur.J.,2004,10,777~784から公知であり、その中に記載された調製法によって得ることができる。上述のタイプBの触媒はすべて、部分水素化ニトリルゴムとビニル基を含むシリコーンゴムとの混合物のそのまま添加することも、あるいは、固体の支持体の上に適用して、固定化させることもできる。適切な固体相または支持体は、まず、メタセシス反応混合物に対して不活性であり、次いで、触媒の活性を損なわないようなものである。触媒は、たとえば、金属、ガラス、ポリマー、セラミック、有機ポリマービーズもしくはそうでなければ無機ゾル-ゲル、カーボンブラック、シリカ、ケイ酸塩、炭酸カルシウム、および硫酸バリウムを使用して固定化することができる。さらなる実施態様は、一般式Cの触媒に関する。[式中、Mが、ルテニウムまたはオスミウムであり、X1およびX2は、同一または異なり、それぞれアニオン性配位子であり、Rは、同一または異なり、それぞれ有機基であり、Imが、場合によっては置換されたイミダゾリジン基であり、そしてAnが、アニオンである。]一般式Cの触媒は基本的には公知であるたとえば、Angew.Chem.Int.Ed.,2004,43,6161~6165参照。一般式CにおけるX1およびX2が、式AおよびBにおけるのと同じ一般的定義、好ましい定義、および特に好ましい定義を有していてよい。イミダゾリジン基Imは、典型的には、一般式IIaまたはIIbの構造を有しており、それは、式AおよびBのタイプの触媒についてすでに特定されており、そこで好ましいと特定された構造のいずれか、特に式IIIa~IIIfのものであってもよい。一般式CにおけるR基は同一または異なり、それぞれ、直鎖状または分岐状のC1~C30-アルキル、C5~C30-シクロアルキル、またはアリール基であるが、ここで、そのC1~C30-アルキル基は、場合によっては、1個もしくは複数の二重結合もしくは三重結合またはそうでなければ1個以上のヘテロ原子、好ましくは酸素もしくは窒素によって中断されていてもよい。アリールには、6~24個の骨格炭素原子を有する芳香族基が含まれる。6~10個の骨格炭素原子を有する好適な単環式、二環式または三環式炭素環芳香族基としては、たとえば、フェニル、ビフェニル、ナフチル、フェナントレニル、またはアントラセニルが挙げられる。一般式CにおけるR基は、同一であるのが好ましく、それぞれ、フェニル、シクロヘキシル、シクロペンチル、イソプロピル、o-トリル、o-キシリルまたはメシチルである。別な方法として、一般式Dの触媒を使用することもまた可能である。[式中、Mが、ルテニウムまたはオスミウムであり、R13、R14がそれぞれ独立して、水素、C1~C20-アルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C20-アルキルチオ、C1~C20-アルキルスルホニル、またはC1~C20-アルキルスルフィニルであり、X3が、アニオン性配位子であり、L2が、単環式か多環式かには関係なく、電荷を持たないπ結合された配位子であり、L3が、ホスフィン、スルホネート化ホスフィン、フッ素化ホスフィン、3個までのアミノアルキル、アンモニオアルキル、アルコキシアルキル、アルコキシカルボニルアルキル、ヒドロカルボニルアルキル、ヒドロキシアルキルもしくはケトアルキル基を有する官能化ホスフィン、ホスファイト、ホスフィナイト、ホスホナイト、ホスフィンアミン、アルシン、スチビン、エーテル、アミン、アミド、イミン、スルホキシド、チオエーテル、およびピリジンの群からの配位子であり、Y-が、配位結合されていないアニオンであり、そしてnが、0、1、2、3、4または5である。]さらなる実施態様においては、一般式Eの触媒が使用される。[式中、M2が、モリブデンであり、R15およびR16が同一または異なり、それぞれ、水素、C1~C20-アルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C20-アルキルチオ、C1~C20-アルキルスルホニル、またはC1~C20-アルキルスルフィニルであり、R17およびR18が同一または異なり、それぞれ、置換またはハロゲン-置換のC1~C20-アルキル、C6~C24-アリール、C6~C30-アラルキル基、またはそれらのケイ素含有類似体である。]別な方法として、一般式Fの触媒を使用することもまた可能である。[式中、Mが、ルテニウムまたはオスミウムであり、X1およびX2が同一または異なり、それぞれ、一般式AおよびBで与えられたX1およびX2のすべての定義と考えてよいアニオン性配位子であり、Lが、一般式AおよびBで与えられたLのすべての定義と考えてよい、同一または異なった配位子であり、R19およびR20が同一または異なり、それぞれ水素または置換または非置換のアルキルである。]別な方法として、一般式G、H、またはKの触媒を使用することもまた可能である。[式中、Mが、オスミウムまたはルテニウムであり、X1およびX2が同一または異なり、2個の配位子、好ましくはアニオン性配位子であり、Lが、配位子、好ましくは電荷を持たない電子供与体であり、Z1およびZ2が同一または異なり、それぞれ電荷を持たない電子供与体であり、R21およびR22が、それぞれ独立して、水素、アルキル、シクロアルキル、アルケニル、アルキニル、アリール、カルボキシレート、アルコキシ、アルケニルオキシ、アルキニルオキシ、アリールオキシ、アルコキシカルボニル、アルキルアミノ、アルキルチオ、アルキルスルホニル、またはアルキルスルフィニルであるが、それらのそれぞれは、アルキル、ハロゲン、アルコキシ、アリール、およびヘテロアリールから選択される1個以上の基によって置換されている。]一般式G、HおよびKの触媒は基本的には、たとえば、国際公開第2003/011455A1号パンフレット、国際公開第2003/087167A2号パンフレット、Organometallics,2001,20,5314、およびAngew.Chem.Int.Ed.,2002,41,4038からも公知である。それらの触媒は、市場で入手することも可能であるし、そうでなければ、上述の引用文献に規定された調製法によって合成することもできる。本発明において使用可能な一般式G、HおよびKの触媒において、Z1およびZ2は同一または異なり、それぞれ電荷を持たない電子供与体である。それらの配位子は典型的には、弱く配位結合されている。それらは典型的には、場合によっては置換された複素環状基である。それらは、1~4個、好ましくは1~3個、より好ましくは1個または2個のヘテロ原子を有する5員または6員の単環式の基であるか、または2、3、4もしくは5個のそのような5員または6員の単環式の基からなる二環もしくは三環構造であってよいが、ここで上述の基のそれぞれが、場合によっては、1個以上のアルキル、好ましくはC1~C10-アルキル、シクロアルキル、好ましくはC3~C8-シクロアルキル、アルコキシ、好ましくはC1~C10-アルコキシ、ハロゲン、好ましくは塩素または臭素、アリール、好ましくはC6~C24-アリール、またはヘテロアリール、好ましくはC5~C23ヘテロアリール基によって置換されていてもよく、それらの置換基がさらに、好ましくはハロゲン、特に塩素または臭素、C1~C5-アルキル、C1~C5-アルコキシ、およびフェニルからなる群より選択される1個以上の基によって再度置換されていてもよい。Z1およびZ2の例には、窒素含有複素環、たとえば、ピリジン、ピリダジン、ビピリジン、ピリミジン、ピラジン、ピラゾリジン、ピロリジン、ピペラジン、インダゾール、キノリン、プリン、アクリジン、ビスイミダゾール、ピコリルイミン、イミダゾリジン、およびピロールが含まれる。Z1およびZ2が互いに橋かけされて、環式構造を形成していてもよい。この場合、Z1およびZ2は単一の二座配位の配位子である。一般式G、HおよびKの触媒において、Lは、一般式AおよびBにおけるLと同じ一般的定義、好ましい定義、および特に好ましい定義を有すると考えてよい。一般式G、HおよびKの触媒において、R21およびR22は同一または異なり、それぞれ、アルキル、好ましくはC1~C30-アルキル、より好ましくはC1~C20-アルキル、シクロアルキル、好ましくはC3~C20-シクロアルキル、より好ましくはC3~C8-シクロアルキル、アルケニル、好ましくはC2~C20-アルケニル、より好ましくはC2~C16-アルケニル、アルキニル、好ましくはC2~C20-アルキニル、より好ましくはC2~C16-アルキニル、アリール、好ましくはC6~C24-アリール、カルボキシレート、好ましくはC1~C20-カルボキシレート、アルコキシ、好ましくはC1~C20-アルコキシ、アルケニルオキシ、好ましくはC2~C20-アルケニルオキシ、アルキニルオキシ、好ましくはC2~C20-アルキニルオキシ、アリールオキシ、好ましくはC6~C24-アリールオキシ、アルコキシカルボニル、好ましくはC2~C20-アルコキシカルボニル、アルキルアミノ、好ましくはC1~C30-アルキルアミノ、アルキルチオ、好ましくはC1~C30-アルキルチオ、アリールチオ、好ましくはC6~C24-アリールチオ、アルキルスルホニル、好ましくはC1~C20-アルキルスルホニル、またはアルキルスルフィニル、好ましくはC1~C20-アルキルスルフィニルであるが、上述の置換基はそれぞれ、1個以上のアルキル、ハロゲン、アルコキシ、アリールまたはヘテロアリール基によって置換されていてもよい。一般式G、HおよびKの触媒において、X1およびX2は同一または異なり、先に一般式AにおいてX1およびX2として与えられたのと同じ一般的定義、好ましい定義、および特に好ましい定義を有していてもよい。下記の一般式G、HおよびKの触媒を使用するのが好ましい:Mが、ルテニウムであり、X1およびX2が、共にハロゲン、特に塩素であり、R1およびR2が同一または異なり、それぞれ、1~4個、好ましくは1~3個、より好ましくは1個または2個のヘテロ原子を有する5員または6員の単環式の基であるか、または2、3、4もしくは5個のそのような5員または6員の単環式の基からなる二環もしくは三環構造であってよいが、ここで上述の基のそれぞれが、1個以上の、アルキル、好ましくはC1~C10-アルキル、シクロアルキル、好ましくはC3~C8-シクロアルキル、アルコキシ、好ましくはC1~C10-アルコキシ、ハロゲン、好ましくは塩素または臭素、アリール、好ましくはC6~C24-アリール、またはヘテロアリール、好ましくはC5~C23ヘテロアリール基によって置換されていてもよく、R21およびR22が同一または異なり、それぞれC1~C30-アルキル、C3~C20-シクロアルキル、C2~C20-アルケニル、C2~C20-アルキニル、C6~C24-アリール、C1~C20-カルボキシレート、C1~C20-アルコキシ、C2~C20-アルケニルオキシ、C2~C20-アルキニルオキシ、C6~C24-アリールオキシ、C2~C20-アルコキシカルボニル、C1~C30-アルキルアミノ、C1~C30-アルキルチオ、C6~C24-アリールチオ、C1~C20-アルキルスルホニル、C1~C20-アルキルスルフィニルであり、そしてLが、先に、特に式IIIa~IIIfに既に記載した一般式IIaまたはIIbの構造を有している。一般式Gによってカバーされる特に好ましい触媒は構造XIXを有している。[式中、R23およびR24が同一または異なり、それぞれ、ハロゲン、直鎖状または分岐状のC1~C20-アルキル、C1~C20-ヘテロアルキル、C1~C10-ハロアルキル、C1~C10-アルコキシ、C6~C24-アリール、好ましくはフェニル、ホルミル、ニトロ、窒素複素環、好ましくはピリジン、ピペリジンおよびピラジン、カルボキシル、アルキルカルボニル、ハロカルボニル、カルバモイル、チオカルバモイル、カルバミド、チオホルミル、アミノ、ジアルキルアミノ、トリアルキルシリル、ならびにトリアルコキシシリルである。]前記の、C1~C20-アルキル、C1~C20-ヘテロアルキル、C1~C10-ハロアルキル、C1~C10-アルコキシ、C6~C24-アリール基、好ましくはフェニル、ホルミル、ニトロ、窒素複素環、好ましくはピリジン、ピペリジンおよびピラジン、カルボキシル、アルキルカルボニル、ハロカルボニル、カルバモイル、チオカルバモイル、カルバミド、チオホルミル、アミノ、トリアルキルシリル、およびトリアルコキシシリルは、それぞれ、1個以上のハロゲン、好ましくはフッ素、塩素もしくは臭素、C1~C5-アルキル、C1~C5-アルコキシまたはフェニル基によってさらに置換されていてもよい。式XIXの触媒の特に好ましい実施態様は、構造XIXaまたはXIXbを有するが、ここで、R23およびR24はそれぞれ、式XIXにおいて定義されるものである。R23およびR24がそれぞれHである場合には、文献ではGrubbsIII触媒と呼んでいる。一般式G、HおよびKでカバーされるさらに好適な触媒は、下記の構造式XX~XXXIを有するが、ここでMesは、それぞれの場合において、2,4,6-トリメチルフェニルである。別な方法として、一般的構造要素N1を有する触媒Nを使用することもまた可能であるが、ここで、印で区別した炭素原子は、1個以上の二重結合を介して触媒の基本骨格に結合されている。[式中、R25~R32が同一または異なり、それぞれ水素、ハロゲン、ヒドロキシル、アルデヒド、ケト、チオール、CF3、ニトロ、ニトロソ、シアノ、チオシアノ、イソシアナト、カルボジイミド、カルバメート、チオカルバメート、ジチオカルバメート、アミノ、アミド、イミノ、シリル、スルホネート-SO3-、-OSO3-、-PO3-もしくはOPO3-であるか、またはそれぞれアルキル、シクロアルキル、アルケニル、アルキニル、アリール、カルボキシレート、アルコキシ、アルケニルオキシ、アルキニルオキシ、アリールオキシ、アルコキシカルボニル、アルキルアミノ、アルキルチオ、アリールチオ、アルキルスルホニル、アルキルスルフィニル、ジアルキルアミノ、アルキルシリル、またはアルコキシシリルであるが、ここで、これらの基はすべて、それぞれ、場合によっては、1個以上のアルキル、ハロゲン、アルコキシ、アリールまたはヘテロアリール基によって置換されていてもよいか、または別な方法として、それぞれの場合において、R25~R32の群からの二つの直接隣接している基が、それらが結合されている環の炭素原子も含めて、橋かけされて、環状の基、好ましくは芳香族系を形成しているか、または別な方法として、R8が、場合によっては、ルテニウム-もしくはオスミウム-カルベン錯体触媒の他の配位子と共に橋かけされており、mが、0または1であり、そしてAが、酸素、硫黄、CR33R34、N-R35、-CR36=CR37-、-CR36R38-CR37R39-であるが、ここで、R33~R39が同一または異なり、またそれぞれ、R25~R32基と同一の定義を有していてもよい。]本発明の触媒は、一般式N1の構造要素を有しているが、ここで、印で区別した炭素原子は、1個以上の二重結合を介して触媒の基本骨格に結合されている。印で区別した炭素原子が、1個以上の二重結合を介して触媒の基本骨格に結合されている場合には、それらの二重結合が集積されるかまたは共役していてもよい。そのような触媒Nはすでに、欧州特許出願公開第A2027920号明細書に記載されているが、この明細書を参照することにより、具体的な管轄権によって許される範囲で、触媒Nの定義およびその調製法が本明細書に取り入れたものとする。一般式N1の構造要素を有する触媒Nには、たとえば、以下の一般式N2aおよびN2bのそれらが含まれる。[式中、Mが、ルテニウムまたはオスミウムであり、X1およびX2が同一または異なり、2個の配位子、好ましくはアニオン性配位子であり、L1およびL2が、同一であっても異なっていてもよい配位子、好ましくは電荷を持たない電子供与体であるが、ここでL2が、それに代えて、R8基に橋かけされていてもよく、nが、0、1、2または3、好ましくは0、1または2であり、n’が1または2、好ましくは1であり、そしてR25~R32、m、およびAが、それぞれ一般式N1におけると同じ定義を有する。]一般式N2aの触媒においては、一般式N1の構造要素が、1個の二重結合n=0または、2、3もしくは4個の集積二重結合n=1、2または3の場合を介して、錯体触媒の中心金属に結合されている。一般式N2bの本発明の触媒においては、一般式N1の構造要素が、共役二重結合を介して錯体触媒の金属に結合されている。いずれの場合においても、印で区別した炭素原子の上で錯体触媒の中心金属の方向に二重結合が存在している。したがって、一般式N2aおよびN2bの触媒には、次の一般的構造要素N3~N9が1個以上の二重結合を介して印で区別した炭素原子を介して、一般式N10aまたはN10bの触媒基本骨格に結合されている触媒が含まれる。[式中、X1およびX2、L1およびL2、n、n’、およびR25~R39はそれぞれ、一般式N2aおよびN2bで定義されたものである。]典型的には、本発明のルテニウム-もしくはオスミウム-カルベン触媒は、五配位である。一般式N1の構造要素において、R15~R32が同一または異なり、それぞれ水素、ハロゲン、ヒドロキシル、アルデヒド、ケト、チオール、CF3、ニトロ、ニトロソ、シアノ、チオシアノ、イソシアナト、カルボジイミド、カルバメート、チオカルバメート、ジチオカルバメート、アミノ、アミド、イミノ、シリル、スルホネート-SO3-、-OSO3-、-PO3-もしくはOPO3-であるか、またはそれぞれアルキル、好ましくはC1~C20-アルキル、特にはC1~C6-アルキル、シクロアルキル、好ましくはC3~C20-シクロアルキル、特にはC3~C8-シクロアルキル、アルケニル、好ましくはC2~C20-アルケニル、アルキニル、好ましくはC2~C20-アルキニル、アリール、好ましくはC6~C24-アリール、特にはフェニル、カルボキシレート、好ましくはC1~C20-カルボキシレート、アルコキシ、好ましくはC1~C20-アルコキシ、アルケニルオキシ、好ましくはC2~C20-アルケニルオキシ、アルキニルオキシ、好ましくはC2~C20-アルキニルオキシ、アリールオキシ、好ましくはC6~C24-アリールオキシ、アルコキシカルボニル、好ましくはC2~C20-アルコキシカルボニル、アルキルアミノ、好ましくはC1~C30-アルキルアミノ、アルキルチオ、好ましくはC1~C30-アルキルチオ、アリールチオ、好ましくはC6~C24-アリールチオ、アルキルスルホニル、好ましくはC1~C20-アルキルスルホニル、アルキルスルフィニル、好ましくはC1~C20-アルキルスルフィニル、ジアルキルアミノ-、好ましくはジC1~C20-アルキルアミノ、アルキルシリル、好ましくはC1~C20-アルキルシリル、もしくはアルコキシシリル、好ましくはC1~C20-アルコキシシリル基であるが、ここでそれらの基はそれぞれ、場合によっては、1個以上のアルキル、ハロゲン、アルコキシ、アリールまたはヘテロアリール基によって置換されているか、または別な方法で、それぞれの場合において、R25~R32の群からの二つの直接隣接している基が、それらが結合されている環の炭素原子も含めて、橋かけされて、環状の基、好ましくは芳香族系を形成しているか、または別な方法として、R8が、場合によっては、ルテニウム-もしくはオスミウム-カルベン錯体触媒の他の配位子と共に橋かけされており、mが、0または1であり、そしてAが、酸素、硫黄、CR33R34、N-R35、-CR36=CR37-、または-CR36R38-CR37R39-であるが、ここで、R33~R39が同一または異なり、またそれぞれ、R1~R8基と同一の好ましい定義を有していてもよい。一般式N1の構造要素中のC1~C6-アルキルは、たとえば、メチル、エチル、n-プロピル、イソプロピル、n-ブチル、sec-ブチル、tert-ブチル、n-ペンチル、1-メチルブチル、2-メチルブチル、3-メチルブチル、ネオペンチル、1-エチルプロピル、およびn-ヘキシルである。一般式N1の構造要素中のC3~C8-シクロアルキルは、たとえば、シクロプロピル、シクロブチル、シクロペンチル、シクロヘキシル、シクロヘプチル、およびシクロオクチルである。一般式N1の構造要素中のC6~C24-アリールには、6~24個の骨格炭素原子を有する芳香族基が含まれる。6~10個の骨格炭素原子を有する好適な単環式、二環式または三環式炭素環芳香族基としては、たとえば、フェニル、ビフェニル、ナフチル、フェナントレニル、またはアントラセニルが挙げられる。一般式N1の構造要素中のX1およびX2基は、一般式Aの触媒において特定されたのと、同じ一般的定義、好ましい定義、および特に好ましい定義を有することができる。一般式N2aおよびN2bならびに同様に一般式N10aおよびN10bにおいて、L1およびL2基は同一であっても異なっていてもよい配位子、好ましくは電荷を持たない電子供与体であり、一般式Aの触媒において特定されたのと、同じ一般的定義、好ましい定義、および特に好ましい定義を有することができる。以下の一般構造単位N1を有する一般式N2aまたはN2bの触媒が好ましい:Mが、ルテニウムであり、X1およびX2が、共にハロゲンであり、一般式N2aにおいてnが、0、1または2であるか、または一般式N2bにおいてn’が1であり、L1およびL2が同一または異なり、一般式N2aおよびN2bにおいて特定されたのと、同じ一般的定義または好ましい定義を有しており、R25~R32が同一または異なり、一般式N2aおよびN2bにおいて特定されたのと、同じ一般的定義または好ましい定義を有しており、mが、0または1のいずれかであり、そして、m=1の場合には、Aが、酸素、硫黄、-CC1~C10-アルキル2、-CC1~C10-アルキル2-CC1~C10-アルキル2-、-CC1~C10-アルキル=CC1~C10-アルキル-、または-NC1~C10-アルキルである。以下の一般構造単位N1を有する式N2aまたはN2bの触媒が特に好ましい:Mが、ルテニウムであり、X1およびX2が、共に塩素であり、一般式N2aにおいてnが、0、1または2であるか、または一般式N2bにおいてn’が1であり、L1が、式IIIa~IIIfのイミダゾリジン基であり、L2が、スルホネート化ホスフィン、ホスフェート、ホスフィナイト、ホスホナイト、アルシン、スチビン、エーテル、アミン、アミド、スルホキシド、カルボキシル、ニトロシル、ピリジン基、式XIIa~XIIfのイミダゾリジン基、またはホスフィン配位子、特にPPh3、Pp-Tol3、Po-Tol3、PPhCH32、PCF33、Pp-FC6H43、Pp-CF3C6H43、PC6H4-SO3Na3、PCH2C6H4-SO3Na3、Pイソプロピル3、PCHCH3CH2CH33、Pシクロペンチル3、Pシクロヘキシル3、Pネオペンチル3、およびPネオフェニル3であり、R25~R32が、一般式N2aおよびN2bにおいて特定されたのと同じ、一般的定義または好ましい定義を有しており、mが、0または1のいずれかであり、そして、m=1の場合には、Aが、酸素、硫黄、-CC1~C10-アルキル2、-CC1~C10-アルキル2-CC1~C10-アルキル2-、-CC1~C10-アルキル=CC1~C10-アルキル-、または-NC1~C10-アルキルである。R25基が、式Nの触媒の他の配位子と橋かけされている場合、たとえば一般式N2aおよびN2bの触媒の場合においては、これは、以下の一般式N13aおよびN13b構造を与える。[式中、Y1が、酸素、硫黄、N-R41基、またはP-R41でありR41は以下において定義されるもの、R40およびR41が同一または異なり、それぞれ、アルキル、シクロアルキル、アルケニル、アルキニル、アリール、アルコキシ、アルケニルオキシ、アルキニルオキシ、アリールオキシ、アルコキシカルボニル、アルキルアミノ、アルキルチオ、アリールチオ、アルキルスルホニルまたはアルキルスルフィニル基であって、それらはすべて、それぞれ、1個以上のアルキル、ハロゲン、アルコキシ、アリールまたはヘテロアリール基によって置換されていてもよく、pが、0または1であり、そしてY2が、p=1のときは、-CH2r-ここでr=1、2または3、-C=O-CH2-、-C=O-、-N=CH-、-NH-C=O-であるか、またはそうでなければ、総括的な構造単位-Y1R40-Y2p-が、-NR40=CH-CH2-、-NR40,R41=CH-CH2-、であり、ここで、M、X1、X2、L1、R25~R32、A、m、およびnが、一般式IIaおよびIIbの場合におけるのと同じ定義を有している。]式Nの触媒の例としては、以下の構造が挙げられる。本発明による方法の実施:本発明のブレンド物を製造するために、少なくとも1種の部分水素化ニトリルゴムと少なくとも1種のビニル基を含むシリコーンゴムとのブレンド物をメタセシス触媒の存在下に混合するが、前記メタセシス触媒は、周期律表の第6族または第8族の遷移金属をベースとし、その金属に対してカルベン様の方式で結合された少なくとも1個の配位子を有する錯体触媒である。この方法は、実質的に溶媒なしで、すなわち、混合の過程で溶媒を実質的に添加することなく実施するのが好ましい。この実施形態は、専門家の間では慣習的に、バルクでのinbulk実施と呼ばれている。使用される部分水素化ニトリルゴムとビニル基を含むシリコーンゴムとを合計したものを基準とした錯体触媒の量は、その特定の錯体触媒の特性と触媒活性とに依存する。使用される錯体触媒の量は、典型的には、ゴムの合計量、すなわち使用される部分水素化ニトリルゴムとビニル基を含むシリコーンゴムとを合わせたものを基準にして、貴金属が、1~1000ppm、好ましくは2~500ppm、特には5~250ppmである。部分水素化ニトリルゴムとビニル基を含むシリコーンゴムとは、5:95~95:5、好ましくは10:90~90:10の重量比で使用することができる。10~45重量部の部分水素化ニトリルゴムと55~90重量部のビニル基を含むシリコーンゴムを使用するのが好ましい。55~90重量部の部分水素化ニトリルゴムと10~45重量部のビニル基を含むシリコーンゴムを使用するのも同様に好ましい。10~30重量部の部分水素化ニトリルゴムと70~90重量部のビニル基を含むシリコーンゴムを使用するのが特に好ましい。70~90重量部の部分水素化ニトリルゴムと10~30重量部のビニル基を含むシリコーンゴムを使用するのも同様に特に好ましい。メタセシス触媒の存在下において、少なくとも1種の部分水素化ニトリルゴムと少なくとも1種のビニル基を含むシリコーンゴムとを転化させるためには、それら3種の成分を混合するが、その混合は、混合ユニットを使用して、バッチ式でも、そうでなければ連続式でも実施することもできる。そのような混合ユニットは公知である。バッチ式の混合のためには、たとえば、ブラベンダーミキサーまたはロールミルが適している。連続混合物製造では、2軸スクリュー系が特に適している。バッチ式で混合物を製造する場合においては、ミキサーの中にまず部分水素化ニトリルゴムを仕込んで、10~80°C、好ましくは20~50°Cの温度である時間たとえば0.5~5分間混練し、次いでビニル基を含むシリコーンゴムおよびメタセシス触媒を添加し、そうして得られた混合物を20~120°C、好ましくは20~100°Cで混合するのが有用であることが見出された。単一の混合ステージでゴムブレンド物の製造を実施することも可能ではあるが、連続のいくつかの混合ステージを実施することもまた可能であり、その場合、メタセシス触媒は、いくつかの混合ステージの間で適当な比率で分配して添加してもよい。上に規定された温度は、当業者ならば、インターナルミキサーの場合にはローター速度、ラム圧力、およびジャケット加熱を、またはローラー系の場合には摩擦ならびに加熱または冷却を、適切に選択することによって、それぞれの場合において決めることができる。個々の混合ステージの間で、それらの未加硫ゴムブレンド物を、たとえば最高で3日の間までで、貯蔵することもまた可能である。混合操作、したがってメタセシス反応にかける時間は、一連の因子、たとえば部分水素化NBRのタイプおよびビニル基を含むシリコーンゴムのタイプ、メタセシス触媒、触媒濃度、反応温度などに依存する。メタセシスの進行状況は、たとえばGPC測定による標準的な分析法によるか、または粘度を測定することによってモニターすることができる。別な方法として、たとえばSEM画像を撮影するような、画像法を使用することもまた可能である。本発明はさらに、以下のものを含む加硫可能な混合物を提供する:i周期律表の第6族または第8族の遷移金属をベースとし、その金属に対してカルベン様の方式で結合された少なくとも1個の配位子を有する錯体触媒であるメタセシス触媒の存在下に、少なくとも1種の部分水素化ニトリルゴムと少なくとも1種のビニル基を含むシリコーンゴムとを混合することによって得ることが可能な少なくとも1種のゴムブレンド物、ならびにii少なくとも1種の過酸化物架橋系。さらに、その加硫可能な混合物には、1種以上のさらなる慣用される添加剤が含まれていてもよい。それらの加硫可能な混合物は、典型的には、すでに予め製造しておいたゴムブレンド物iを、少なくとも1種の過酸化物架橋系iiおよび場合によってはさらなる添加剤と混合することによって製造される。過酸化物架橋系においては、たとえば、使用される過酸化物系架橋剤は、たとえば以下のようなものであってよい:ビス2,4-ジクロロベンジルペルオキシド、ジベンゾイルペルオキシド、ビス4-クロロベンゾイルペルオキシド、1,1-ビスt-ブチルペルオキシ-3,3,5-トリメチルシクロヘキサン、tert-ブチルペルベンゾエート、2,2-ビスt-ブチルペルオキシブテン、4,4-ジ-tert-ブチルペルオキシノニルバレレート、ジクミルペルオキシド、2,5-ジメチル-2,5-ジt-ブチルペルオキシヘキサン、tert-ブチルクミルペルオキシド、1,3-ビスt-ブチルペルオキシイソプロピルベンゼン、ジ-t-ブチルペルオキシド、および2,5-ジメチル-2,5-ジt-ブチルペルオキシ-3-ヘキシン。過酸化物架橋系においては、過酸化物系架橋剤と同様に、架橋収率を向上させるのに役立つ可能性があるさらなる添加物を使用するのも有利となりうる。それらの適切な例としては、以下のものが挙げられる:トリアリルイソシアヌレート、トリアリルシアヌレート、トリメチロールプロパントリメタアクリレート、トリアリルトリメリテート、エチレングリコールジメタクリレート、ブタンジオールジメタクリレート、トリメチロールプロパントリメタクリレート、亜鉛ジアクリレート、亜鉛ジメタクリレート、1,2-ポリブタジエン、またはN,N’-m-フェニレンジマレイミド。過酸化物架橋系の合計量は、部分水素化ニトリルゴムとビニル基を含むシリコーンゴムとを合計したもの100重量部を基準にして、典型的には0.1~100重量部の範囲、好ましくは0.5~75重量部の範囲、より好ましくは1~50重量部の範囲である。過酸化物系架橋剤、すなわち活性物質の量は、部分水素化ニトリルゴムとビニル基を含むシリコーンゴムとを合計したもの100重量部を基準にして、典型的には0.5~15重量部の範囲、好ましくは1~12.5重量部の範囲、より好ましくは1.5~10重量部の範囲である。さらには、過酸化物架橋系に加えて、その加硫可能な混合物には、慣用されるさらなるゴム添加剤が含まれていてもよい。そのようなものとしては、たとえば当業者周知の典型的な物質、たとえば充填剤、充填剤活性化剤、スコーチ抑制剤、オゾン亀裂防止剤、老化安定剤、抗酸化剤、加工助剤、エクステンダー油、可塑剤、補強用材料、および離型剤などが挙げられる。使用する充填剤は、たとえば以下のものであってよい:カーボンブラック、シリカ、硫酸バリウム、二酸化チタン、酸化亜鉛、酸化カルシウム、炭酸カルシウム、酸化マグネシウム、酸化アルミニウム、酸化鉄、水酸化アルミニウム、水酸化マグネシウム、ケイ酸アルミニウム、珪藻土、タルク、カオリン、ベントナイト、カーボンナノチューブ、Teflon後者は粉体の形状にあるのが好ましい、またはケイ酸塩。有用な充填剤活性化剤としては、特に、たとえば以下のものが挙げられる:ビニルトリメチルオキシシラン、ビニルジメトキシメチルシラン、ビニルトリエトキシシラン、ビニルトリス2-メトキシエトキシシラン、N-シクロヘキシル-3-アミノプロピルトリメトキシシラン、3-アミノプロピルトリメトキシシラン、メチルトリメトキシシラン、メチルトリエトキシシラン、ジメチルジメトキシシラン、ジメチルジエトキシシラン、トリメチルエトキシシラン、イソオクチルトリメトキシシラン、イソオクチルトリエトキシシラン、ヘキサデシルトリメトキシシラン、またはオクタデシルメチルジメトキシシラン。さらなる充填剤活性化剤としては、たとえば、トリエタノールアミンおよび74~10000g/molの分子量を有するエチレングリコールのような界面活性物質が挙げられる。充填剤活性化剤の量は、典型的には、充填剤の量を基準にして、0~10phrである。充填剤活性化剤の適切な量は、その充填剤のタイプと量に合わせて、当業者によって容易に決められる。さらに、スコーチ抑制剤を使用することもまた可能である。そのようなものとしては、たとえば、国際公開第A97/01597号パンフレットおよび米国特許第A4,857,571号明細書に規定されている化合物が挙げられる。立体障害p-ジアルキルアミノフェノール、特には、Ethanox703Sartomer製が好ましい。それらの加硫可能な混合物に添加される老化安定剤は、たとえば、以下のものであってよい:重合2,2,4-トリメチル-1,2-ジヒドロキノリンTMQ、2-メルカプトベンズイミダゾールMBI、メチル-2-メルカプトベンズイミダゾールMMBI、または亜鉛メチルメルカプトベンズイミダゾールZMMBI。別なものとして、多少は劣るが、以下の老化安定剤を使用することもまた可能である:アミン系老化安定剤、たとえば、ジアリール-p-フェニレンジアミンDTPD、オクチル化ジフェニルアミンODPA、フェニル-α-ナフチルアミンPAN、および/またはフェニル-β-ナフチルアミンPBN、の混合物の形態のもの。フェニレンジアミンをベースとするものを使用するのが好ましい。フェニレンジアミンの例としては、N-イソプロピル-N’-フェニル-p-フェニレンジアミン、N-1,3-ジメチルブチル-N’-フェニル-p-フェニレンジアミン6PPD、N-1,4-ジメチルペンチル-N’-フェニル-p-フェニレンジアミン7PPD、およびN,N’-ビス-1,4-1,4-ジメチルペンチル-p-フェニレンジアミン7PPDなどが挙げられる。それらの老化安定剤は、部分水素化ニトリルゴムとビニル基を含むシリコーンゴムとを合計したもの100重量部を基準にして、典型的には10重量部まで、好ましくは5重量部まで、より好ましくは0.25~3重量部、特には0.4~1.5重量部の量で使用される。有用な離型剤の例としては以下のものが挙げられる:飽和および部分不飽和脂肪酸およびオレイン酸、ならびにそれらの誘導体脂肪酸エステル、脂肪酸塩、脂肪族アルコール、脂肪酸アミドそれらは、混合物成分として使用するのが好ましい、およびさらには、金型表面に適用することが可能な製品、たとえば低分子量シリコーン化合物をベースとする製品、フルオロポリマーをベースとする製品、およびフェノール樹脂をベースとする製品。離型剤は、部分水素化ニトリルゴムとビニル基を含むシリコーンゴムとを合計したもの100重量部を基準にして、典型的には約約0~10重量部、好ましくは0.5~5重量部の量で使用される。その他の可能性としては、米国特許第A4,826,721号明細書の教示に従った、ガラス製の強化材繊維を用いた補強が挙げられるし、またそれとは別に、脂肪族および芳香族ポリアミドNylon登録商標、Aramid登録商標、ポリエステル、および天然繊維製品から製造した、コード、織布、繊維による補強も挙げられる。本発明はさらに、少なくとも1種の本発明のゴムブレンド物をベースとする加硫物を製造するための方法もまた提供するが、その特徴とするところは、上述の加硫可能な混合物が、好ましくは成形プロセスにおいて、より好ましくは射出成形法を使用して、温度を上げることによって架橋されることである。したがって、本発明は同様に、上述の加硫プロセスによって得ることが可能な、好ましくは成形物の形態にある加硫物も提供する。この加硫プロセスによって、各種の成形物、たとえばシール、キャップ、ホース、または膜を製造することが可能となる。より詳しくは、Oリングシール、フラットシール、波形ガスケット、シールスリーブ、シールキャップ、防塵キャップ、プラグシール、断熱ホース、オイルクーラーホース、吸気ホース、サーボ制御ホース、またはポンプダイヤフラムを製造することが可能である。例:以下の例においては、部分水素化ニトリルゴムTherban登録商標3467以後、HNBRと略すと、ビニル基を含むシリコーンゴムSilopren登録商標VR以後VMQと略すとをベースとする、各種の組成のブレンド物を製造した。未加硫ゴムブレンド物は、走査型電子顕微鏡法の手段およびゲル浸透クロマトグラフィーの手段により分析した。次いで、それらの未加硫ゴムブレンド物を過酸化物系架橋剤および各種の添加剤と混合し、加硫させた。加硫物について、各種の方法により特性解析した。A未加硫ゴムブレンド物の製造未加硫ゴムブレンド物の組成を、表1にまとめた。本発明のものではない例はそれぞれ、CCをつけて区別した。本発明のブレンド物の1.3、1.5、および1.7の製造においては、次式のGrubbs-Hoveyda触媒を使用した。本発明のものではないブレンド物の1.2CC、1.4CC、1.6CC、および1.8CCは、メタセシス触媒を使用せずに製造した。本発明実施例1.3の製造では、第一混合ステージにおいてメタセシス触媒を添加した。本発明実施例1.5および1.7では、3段階の混合ステージにおいて触媒を添加した。例1.2~1.5および1.7のHNBR/VMQブレンド物は、容量350mLのMIMBrabender中、充填レベル70、ローター速度50min-1で製造した。それらのブレンド物は、それぞれの場合において、Therban登録商標3467をBrabenderに加え、開始温度35°Cで2分間混練することにより製造した。次いで、BrabenderにSiloprene登録商標VR、および本発明実施例の場合においてはさらにメタセシス触媒を、5分間以内で徐々に添加した。その後、それらの混合物を60分間混練したが、その間、ローター速度およびラム圧力を調節して内部温度を60°Cに維持した。例1.3においては、第一混合ステージでメタセシス触媒を添加した。例1.5および1.7においては、第一混合ステージに加えて、第二および第三混合ステージも実施したが、それらのブレンド物は、それぞれの混合ステージの間に室温で24時間保存しておいた。その第二および第三混合ステージは、第一混合ステージと同様な方法で実施したそれぞれの場合において、60°Cで60分間。走査型電子顕微鏡法による相モルホロジーの測定:未加硫のHNBR/VMQブレンド物の相モルホロジーを評価するために、走査型電子顕微鏡法SEMの検討を実施した。この目的のためには、VMQが10重量例1.2CCおよび1.7およびVMQが20重量例1.4CCおよび1.5の未加硫のHNBR/VMQブレンド物を選択した。SEMの検討のために、メスの手段を用いてブレンド物から厚み約1mmで凹凸のないサンプルを調製した。SEMの検討は、予め金属膜を蒸着させることなく、実施した。SEMの検討の際にサンプルに静電荷が生じるのを抑制するために、チャージアップリダクションモードCharge-upReductionModeを選択した。使用した顕微鏡は、HitachiTM-1000卓上型顕微鏡である。図1および図2:例1.2CCからのゴムブレンド物のSEM画像図1:600倍、図2:3000倍図3および図4:例1.7からのゴムブレンド物のSEM画像図3:3000倍、図4:3000倍図5および図6:例1.4CCからのゴムブレンド物のSEM画像図5:1200倍、図6:1200倍図7および図8:例1.5からのゴムブレンド物のSEM画像図7:1200倍、図8:1200倍SEM画像の中の、明るい領域は、連続相としてのHNBR暗い領域に見えるの中に分散しているVMQ粒子である。VMQ粒子のサイズは、ポリマーの相溶性の目安である。混和性が高くなるにつれて界面張力が低下するので、2種のポリマーの混和性が高いほど、分離相が小さくなる。それぞれの場合において10重量のVMQ例1.2CCおよび本発明実施例1.7、および同様にそれぞれの場合において20重量のVMQ例1.4CCおよび本発明実施例1.5を有するHNBR/VMQブレンド物のSEM画像を比較から、メタセシス触媒を使用すると、分離しているVMQ粒子のサイズが明らかに小さくなっていることがわかる。これは、部分水素化ニトリルゴムからのグラフトコポリマーが形成されているという間接的な証拠である。モル質量:未加硫のHNBR/VMQブレンド物、ならびに純粋なHNBRおよびVMQブレンド成分のモル質量を、ゲル浸透クロマトグラフィーGPCの手段によって求めた。この目的のためには、約15mgのそれぞれのサンプルを、3mLのクロロホルムの中に室温で溶解させた。シリンジフィルターメーカー:Macherey-Nagelの手段によって濾過をしてから、以下の条件でサンプルの分析をした:ポンプ:Waters、モデル510カラム:PLgelプレカラムPLgel5μmMIXED-C300×7.5mmPLgel5μmMIXED-C600×7.5mmPolymerLaboratoriesRI検出器:Waters、モデル410示差屈折計流速:1.0mLmin-1温度:室温溶出液:クロロホルム7.5mmolL-13-メチル-2-ブテン較正標準物質:ポリスチレン、PolymerStandardService、モル質量:1100~2.06×106g/mol。この結果を表2にまとめた。本発明によって製造されたHNBR/VMQブレンド物1.3、1.5、および1.7は、本発明のものではないブレンド物の1.2および1.4とは対照的に、モル質量のバイモーダル分布を有し、高いモル質量を有する本発明のブレンド物にはさらなるピークを有していることが見出された。しかしながら、このさらなるピークは、より低いモル質量のところの第二のピークよりは明白ではない。それは、例1.3および1.5においては分離しているが、例1.7においてショルダーとして検出される。その高分子量ピークは、純粋なHNBRおよびMVQのブレンド成分のいずれにも存在しないので、HNBR/VMQグラフトコポリマーと解釈される。B未加硫ゴム混合物の製造表1に記載のゴムまたはゴムブレンド物を使用して、冷却水温度20°Cで実験室用のロール加工システムロール直径:150mm、ロール長さ:250mm、Troester製で加硫可能なゴム混合物を製造し、次いでそれを加硫させた。それらのゴム混合物は、表3に記載の組成を有していた。それらのゴム混合物は、容量350mLのMIMBrabender中、ローター速度50min-1、開始温度35°Cで製造した。各種の混合物構成成分を、表3に記載の順序で添加した。Cゴム混合物の加硫特性ゴム混合物の加硫特性は、DIN53529、パート31 ゚、1.7Hzに従って、MonsantoディスクレオメーターMDR中、180°Cで測定した。DIN53529、パート3の定義は以下のとおりである:Fmin:架橋等温線の最小トルクFmax:架橋等温線の最大トルクFmax-Fmin:加硫計の読みにおける最大値と最小値の差t10:Fmax-Fminの10に到達した時間t50:Fmax-Fminの50に到達した時間t90:Fmax-Fminの90に到達した時間t95:Fmax-Fminの95に到達した時間ゴム混合物の加硫特性を表示する特性パラメーターを表4にまとめた。本発明実施例の1.3、1.5、および1.7は、対応する比較例と比べたときに、同等に良好であるか、またはより長いスコーチ時間t10を有している1.3を1.1CCおよび1.2CCと比較;1.5を1.4CCおよび1.6CCと比較;そして1.7を1.8CCと比較。このことは、本発明により製造されるゴム混合物の加工信頼性が、同等であるかまたは改良されていることを示している。Dゴム加硫物の性質の測定加硫物の性質を測定するために、ゴム混合物を使用して試験片を作成し、それらをプレス中、120bar、180°Cで15分間かけて加硫させた。それらの加硫物を使用して、性質を測定し、表5~7にまとめた。D1機械的性質の測定表5に、以下の標準に従って23°Cおよび70°Cで測定した機械的性質をまとめた:DIN53505:ショアーA硬度23°Cおよび70°CDIN53504:10、25、50、100、200および300歪みにおける応力値σ10、σ25、σ50、σ100、σ200、およびσ300、引張強さTS、破断歪みεb23°Cおよび70°C本発明実施例の1.3、1.5、および1.7は、本発明のものではない例に比較して、23°Cおよび70°Cのいずれにおいても、50および100歪みでの応力値は、同等に良好であるか、またはより高いレベルである。このことは、本発明実施例の架橋度が、同等またはより高く、したがって、弾性が改良されたということを意味している。D2DINISO815に従った圧縮永久歪みの測定加硫物の圧縮永久歪みを、DINISO815に従って測定した。この目的のためには、加硫物試験片Aを25圧縮し、その圧縮した状態で、2種の温度-30°Cおよび150°Cで、2種の時間70時間および158時間保存した表6。それらの保存時間が経過してから、試験片を圧縮から解放し、23°Cでその永久変形を測定した。表6に見られるように、本発明により製造した加硫物1.3および1.7は、-30°C/70時間の保存および150°C/168時間の保存のいずれにおいても、それに相当する本発明のものではない例よりも、より低いすなわち、より良好な圧縮永久歪みの値を有している。-30°C/70時間の保存後の圧縮永久歪みがより低いということは、加硫物の低温特性が改良されたということを意味している。150°C/168時間の保存後の圧縮永久歪みがより低いということは、加硫物の耐老化性がさらに改良されたということを意味している。圧縮永久歪みが改良されているということから、本発明により製造された加硫物1.3および1.7が低温および高温のいずれにおいても、改良された性質を有していると言うことができる。圧縮永久歪みが低くなったということは、本発明により製造されたブレンド物をベースとする加硫物が、高温および低温において改良された性質を有していることを示唆している。D3熱収縮TRの測定低温における弾性の特性解析をするために、ISO2921に従って熱収縮TRを測定した。この目的のためには、加硫物を50延伸させてから、-70°Cに冷却したシリコーンオイルバスの中で凍結させた。そのサンプルを延伸から解放してから、バスを1°C/分の速度で温めていき、サンプルの収縮パーセントを温度の関数として測定した。それぞれの場合において加硫物の収縮率が10TR10、50TR50および70TR70となる温度を測定した。それに相当する温度が低いほど、その加硫物はより良好である。表7に見られるように、本発明により製造されたHNBR/VMQブレンド物、1.3、1.5、および1.7をベースとする加硫物の収縮が、本発明のものではない例の相当する加硫物の場合に比べて、より低い温度で達成される;すなわち、本発明により製造された例の低温可撓性が改良されている。それらの例は、HNBR/VMQブレンド物の製造過程でメタセシス触媒を添加すると、予想もしなかったことではあるが、HNBR相の中でVMQが良好に分布するということを示している。メタセシス触媒を添加して製造されるHNBR/VMQブレンド物は、本発明のものではないHNBR/VMQブレンド物に比較して、バイモーダルなモル質量分布を有し、さらには、高分子量のピークを有しているグラフトコポリマー。本発明により製造されたHNBR/VMQブレンド物をベースとする加硫物はさらに、同程度に良好であるかまたは改良された機械的性質と、さらには低温および高温における改良された性質とを有している。"